Brevet FR3042502A1 — publié le 20170421

COPOLYMERES FLUORES FONCTIONNALISES DOMAINE DE L'INVENTION La présente invention concerne des copolymères fluorés fonctionnels obtenus à partir de monomères de fluorure de vinylidène (VDF) et de tétrafluoropropène, ainsi que des procédés de préparation de ces polymères. ARRIERE-PLAN TECHNIQUE Les polymères fluorés représentent une classe de composés ayant des propriétés remarquables pour un grand nombre d'applications, depuis la peinture ou les revêtements spéciaux jusqu'aux joints d'étanchéité, en passant par l'optique, la microélectronique, les séparateurs, liants d'électrodes et électrolytes pour batteries aux ions Lithium, et la technologie membranaire. Parmi ces polymères fluorés, les copolymères à base de fluorure de vinylidène sont particulièrement intéressants en raison de leur diversité, de leur morphologie, de leurs propriétés exceptionnelles et de leur versatilité. Le document US 3,085,996 décrit la préparation de copolymères à base de 2,3,3,3-tétrafluoropropène (1234yf) et de VDF ou de divers autres monomères fluorés, selon un procédé de polymérisation en émulsion aqueuse. Le document WO 2008/079986 décrit un copolymère à base de VDF et d'une fluorooléfine choisie parmi le 2,3,3,3-tétrafluoropropène, le 1,1,3,3,3- pentafluoropropène, le 2-chloro-pentafluoropropène, l'hexafluoropropène, le trifluoroéthylène, le chlorotrifluoroéthylène et le 3,3,3-trofluoro-2- trifluorométhylpropène. En particulier, un exemple est donné d'une réaction de copolymérisation en émulsion de VDF et de 1234yf. Le document WO 2013/160621 décrit la fabrication de copolymères par copolymérisation radicalaire contrôlée, à base de trifluoroéthylène (TrFE). En particulier, la synthèse d'un polymère à blocs comportant un bloc de PVDF et un bloc terpolymère à base de VDF, de TrFE et de 1234yf, avec une terminaison iodée ou xanthate, est décrite ; de même que la synthèse d'un 3042502 2 polymère à blocs comportant un bloc de copolymère de VDF et de TrFE et un bloc terpolymère à base de VDF, de TrFE et de 1234yf. L'article de Boyer et al. dans Macromolecules, 43:3652-3663 (2010) décrit la fabrication de copolymères à base de VDF et de PMVE par 5 copolymérisation radicalaire par transfert d'iode. Des agents de transfert de chaîne mono-iodés et di-iodés sont proposés, à savoir les agents C6F13I, IC6F12I et IC4F81. Les copolymères ainsi obtenus présentent des terminaisons iodées. L'article de Kostov et al. dans Macromolecules, 45:7375-7387 (2012) 10 décrit la préparation de copolymères de VDF et de perfluorométhyl vinyl éther (PMVE) di-iodés, ainsi que la préparation de copolymères di-acrylates à partir de ceux-ci. Les documents US 2011/00153358 et US 2011/00153359 décrivent des copolymères à terminaisons di-acrylates, composés de motifs de VDF et 15 de PMVE, ou de VDF et d'hexafluoropropène (HFP), ou de tétrafluoroéthylène (TFE) et de PMVE, ou de TFE et d'éthylène ou de propylène. Le document décrit également l'utilisation de ces copolymères pour la formation d'un réseau fluoropolymère réticulé. Le document US 8,138,274 concerne un procédé de préparation d'un 20 polymère fluoré réticulé à partir d'un oligomère iodé et d'un composé vinyl silane. Le document US 8,288,492 décrit des copolymères di-fonctionnels à base de motifs de VDF ou TFE et de PMVE (et éventuellement de HFP et d'un fluorovinyl éther). Les fonctions terminales peuvent être des atomes d'iode, 25 des groupes oléfines, hydroxy, carboxyliques ou -CF2H. Il existe toutefois toujours un besoin de mettre au point de nouveaux copolymères fluorés. Il existe tout particulièrement un besoin de mettre au point de nouveaux copolymères fluorés fonctionnalisés, permettant de mettre en oeuvre des réactions ultérieures, par exemple d'extension de chaine (pour 30 copolymères à blocs), de greffage, ou de réticulation. RESUME DE L'INVENTION L'invention concerne en premier lieu un copolymère comprenant : - une ou plusieurs chaînes polymères comprenant des motifs de 35 fluorure de vinylidène et de tétrafluoropropène ; et - un ou plusieurs groupements fonctionnels terminaux comportant au moins une fonction alcool, acétate, vinyle, azide, amine, acide 3042502 3 carboxylique, (méth)acrylate, époxyde, cyclocarbonate, alkoxysilane ou éther vinylique. Selon un mode de réalisation, lesdites chaînes polymères comprennent des motifs de fluorure de vinylidène et de 2,3,3,3-tétrafluoropropène. 5 Selon un mode de réalisation, lesdites chaînes polymères sont des chaînes polymères statistiques. Selon un mode de réalisation, chaque dite chaîne polymère présente une masse molaire moyenne en nombre de 500 à 300.000 g/mol, de préférence de 1.000 à 100.000 g/mol, et de manière plus particulièrement 10 préférée de 2.000 à 50.000 g/mol. Selon un mode de réalisation, le ou les groupements fonctionnels terminaux sont choisis parmi : o -CH2-CHI-CH2-OH, o -CH2-CHI-CH2-OAc, où OAc représente une fonction acétate, 15 o -CH2-CH2-(CH2)m-OH, où m est un entier valant de 0 à 10, o -CH2-CH2-(CH2)m-O-C(=0)-CH=CH2 où m est un entier valant de 0 à 9, o -CH2-CH2-(CH2)m-O-C(=0)-C(CH3)=CH2, où m est un entier valant de 0 à 9, 20 o -CH2-CH2-N3, o -CH2-CH2-NH2, o -CH2-COOH, o -(CH2)-CH=CH2, o -O-CH=CH2, 25 o -Si(OR)x(CH3)3-x, x étant un entier valant de 1 à 3, et chaque R représentant indépendamment un groupement alkyle comportant de 1 à 10 atomes de carbone ; o -0-CH2-époxyde ; et o -O-CH2-cyclocarbonate. 30 Selon un mode de réalisation, le copolymère est un copolymère linéaire de formule (I) Rfl-A-X, dans laquelle X est un dit groupement fonctionnel terminal, A est une dite chaîne polymère et Rfl représente un groupement terminal halogéné. Selon un mode de réalisation, Rfl représente une chaîne alkyle fluorée 35 F-(CF2)2n, n représentant un entier valant de 1 à 6. Selon un mode de réalisation alternatif, le copolymère est un copolymère linéaire de formule (II) X-A-Rf2-A'-X, dans laquelle chaque X représente un dit groupement fonctionnel terminal, A et A' représentent 3042502 4 chacun une dite chaîne polymère, et Rf2 représente un groupement de liaison halogéné. Selon un mode de réalisation, Rf2 représente une chaîne alkylène fluorée (CF2)2n, n représentant un entier valant de 1 à 6. 5 Selon un mode de réalisation, Rf2 représente avec Rf' une chaîne alkylène fluorée (CF2)2n, n représentant un entier valant de 1 à 6, et B et B' représentant chacun une chaîne copolymère composée de motifs halogénés. Selon un mode de réalisation, B et B' représentent chacun une chaîne 10 copolymère composée de motifs halogénés issus d'un ou plusieurs monomères de formule CY1Y2=CY3Y4, dans laquelle Yi, Y2, Y3 et Y4 sont choisis parmi H, F, Cl, Br, CF3, C2F5 et C3F7, l'un d'entre eux au moins étant un atome de fluor. Selon un mode de réalisation, B et B' représentent chacun une chaîne 15 polymère composée de motifs choisis parmi les motifs issus des monomères de fluorure de vinylidène, de trifluoroéthylène, de tétrafluoroéthylène, de 2,3,3,3-tétrafluoropropène, de fluorure de vinyle, de 2-chloro-1,1- difluoroéthylène, de chlorofluoro-1,1-éthylène, de chlorofluoro-1,2-éthylène, de ch lorotrifluoroéthylène de 2-bromo-1,1-difluoroéthylène, 20 d'hexafluoropropène, de 3,3,3-trifluoropropène, de 3,3,3-trifluoro-2- chloropropène, de 1,3,3,3-tétrafluoropropène, de 3,3,3-trifluoro-2- bromopropène, de 1H-pentafluoropropène, de 3,3,3-trifluoro-1-chloropropène, de bromotrifluoroéthylène et de 2H-pentafluoropropène. Selon un mode de réalisation, B et B' ont chacun une masse molaire 25 moyenne en nombre de 500 à 300.000 g/mol, de préférence de 1.000 à 100.000 g/mol, et de manière plus particulièrement préférée de 2.000 à 50.000 g/mol. Selon un mode de réalisation alternatif, le copolymère est un copolymère étoilé de formule : 30 A"X 3 XARf/8^1X dans laquelle chaque X représente un dit groupement fonctionnel terminal, A, A' et A" représentent chacun une dite chaîne polymère, et Rf3 35 représente un groupement de liaison halogéné. 3042502 5 Selon un mode de réalisation, le copolymère est un copolymère ayant l'une des formules (111a) à (111h) : - (111a) : XAI(C F2)2n C21-1 0 0 C21-14 (C F2)2nAX 0 C21-14(C F2)2nAuX - (111b) : X-A'-(CF2)2n-(C1-12)3-0 0-(CH2)3-(CF2)2n-A-X N 5 0-(CH2)3-(CF2)2n-A"-X (CF2)2nAX (CF2)2nA"X 10 xmcF2)2n - (111c) : 15 - (111d) : - (Ille) : XMCF2)2n 0 N)"'N (CF2)2nAX ONO XA"(CF2)2n 3042502 6 S(CH2)p(CF2)2nA"X - (11If) : XAI(CF2)2n(OH2) S S (C H 2) p (C F 2)2 n AX 5 XA'(CF2)2n (CF2)2nAX - (11Ig) : (CF12)p(CF2)2nA"X XA(CF2)2n(CF12)1 '(C1-12)p(CF2)2nA1X - (111h) : 10 X-A'-CF2-CF2- O-CF2-CF2-A-X CF2-CF2-A"-X dans lesquelles n est un entier valant de 1 à 6 et p est un entier valant 1 ou 2. Selon un mode de réalisation alternatif, le copolymère un copolymère 15 étoilé de formule : A"X I )(A"' R4 -A'X AX (IV) 3042502 7 dans laquelle chaque X représente un dit groupement fonctionnel terminal, A, A', A" et A"' représentent chacun une dite chaîne polymère, et Rf4 représente un groupement de liaison halogéné. 5 Selon un mode de réalisation, le copolymère est un copolymère ayant l'une des formules suivantes : - (IVa) : XAI CH3 CH3 C Si CH3 1 I F2)2n H2) --(CH2)3-0-CH2-C-CH2-0-(CH2)3-Si (C -(CH2) p(CF2)2nAIX p 1 CH3 1-13C C H3 1 10 - (IVb) : I-12-0 -(C 1-12) 3-S-C 1-124C F 2)2n-AUX F 2)2n-C 1-12-S4C I-12)3-0 -C 1-12- ---C1-12-0-(C1-12)3-S-C1-12-(C F 2)2n-AIX 01-12-0-(CH2)3-S-CH2-(CF2)2n-AX - (IVc) : 15 F2)2n(C 112)pSC 112 O 01120 C H2S (C H2)p(C F2)2nA"X O 001-12C--0 H20-LL C H2S (C H2) p(C F2)2nAIX 0 01120-1-1-CH2S(C1-12)p(CF2)2nAX - (IVd) : CH20C2H4(CF2)2nAuX XA'"(CF2)2nC2H4OCH2-C-CH20C2H4(CF2)2nAIX 0H20021-14(CF 2)2nAX - (IVe) : C H3 I CH2-0-(CH2)3-Si -(CH2) p(CF2)2nAUX CH2-0-(CH2)3-S i---- (CH2) p(CF2)2nAX CH3 20 CH2-01-1240 F 2)2 n-A"-X F 2)2 n-01-12-01-12 Si-C1-12-01-12-(CF2)2n-A'-X CH2'01-1240 F 2)2 n-A-X 3042502 8 L'invention concerne également un procédé de préparation d'un copolymère selon l'invention, comprenant : - une étape de fourniture d'un copolymère comprenant une ou plusieurs chaînes polymères comprenant des motifs de fluorure de 5 vinylidène et de tétrafluoropropène, ainsi qu'une ou plusieurs terminaisons iodées ; et - une étape de fonctionnalisation d'une ou plusieurs desdites terminaisons iodées. Selon un mode de réalisation, ladite étape de fourniture comprend une 10 étape de copolymérisation radicalaire contrôlée d'un monomère fluorure de vinylidène et d'un monomère tétrafluoropropène, en présence d'un amorceur et d'un composé iodé en tant qu'agent de transfert de chaîne. Selon un mode de réalisation, l'agent de transfert de chaîne est choisi parmi les composés de formules : 15 - F-(CF2)2n-I, - rH rH (rF 2)2n-., - CH2=CH-CH2-(CF2)2n-I, - rH rH (rF .--..2--..2-,-. 2)2n-., - I-(CF2)2n-I, 20 - 1-B-(CF2)2n-F-1, B et B' représentant chacun une chaîne copolymère composée de motifs halogénés, de préférence une chaîne copolymère composée de deux motifs halogénés issus d'un ou plusieurs monomères de formule CY1Y2=CY3Y4, dans laquelle Yi, Y2, Y3 et Y4 sont choisis parmi H, F, Cl, Br, CF3, C2F5 et C3F7, 25 l'un d'entre eux au moins étant un atome de fluor, et de manière encore plus préférée une chaîne polymère composée de motifs choisis parmi les motifs de fluorure de vinylidène, de trifluoroéthylène, de tétrafluoroéthylène, de 2,3,3,3- tétrafluoropropène, de fluorure de vinyle, de 2-chloro-1,1- 30 difluoroéthylène, de 2-bromo-1,1-difluoroéthylène, d'hexafluoropropène, de 3,3,3-trifluoropropène, de 3,3,3-trifluoro-2- chloropropène, de 1,3,3,3-tétrafluoropropène, de 3,3,3-trifluoro-1- chloropropène, de bromotrifluoroéthylène, de 3,3,3-trifluoro-2- bromopropène, de 1H-pentafluoropropène et de 2H- 35 pentafluoropropène, - le composé de formule (Illa') : 3042502 9 1(CF2)2nC2H 0 OC2H4(CF2)2nI OC2H4(CF2)2nI - le composé de formule (IIIb') : 1-(CF2)2n-(C1-12)3-0 0-(C1-12)3-(CF2)2n-1 N CMCI-12)3-(CF2)2n1 - le composé de formule (IIIc') : 1(CF2)2n (CF2)2n1 (CF2)2n1 - le composé de formule (IIId') : l(CF2)2n l(CF2)2n - le composé de formule (Ille') : 1(CF2)2n(CH2) S (CF2)2n1 S(CH2)p(CF2)2n1 S(CH2)p(CF2)2n1 - le composé de formule (111f) : 3042502 5 (CI-12)p(CF2)2n1 pl 1(CF2)2n(CF12)( N(CF12)p(CF2)2n1 - le composé de formule (Illh') : I(CF2)2n (CF2)2nI 10 l(CF2)2n - le composé de formule (IIIg') : l-CF2-CF2- O-CF2-CF2-1 0 F2-CF2-1 - le composé de formule (IVa') : 10 1(CF2)2n(C1-12)p YI-13 CH2-0-(C1-12)31I -(CI-12)p(CF2)2n I CH3 CH3 yi-13 I ?-(C1-12)3-0-C1-12-C-C1-12-0-(CH2)3-S1-(CH2)p(CF2)2n1 I 1 CH3 H3O CH3 CH2-0-(CH2)3-Si-(CH2)p(CF2)2n1 CH3 - le composé de formule (IVb') : CH2-0-(CH2)3-S-CH2-(CF2)2n-I 1-(CF2)2n-CH2-S-(CH2)3-0-CH2-C-CH2-0-(CH2)3-S-CH2-(CF2)2n-I 15 CH2-0-(CH2)3-S-CH2-(CF2)2n-I 3042502 11 - le composé de formule (IVc') : 1(CF2)2n(C1-12)pSCH2 0 CH2O-LLCH2S(C1-12)p(CF2)2n1 0 OCH2-C-CH2O-LLCH2S(CH2)p(CF2)2n1 0 CH2O-LLCH2S(C1-12)p(CF2)2n1 5 - le composé de formule (IVd') : CH20C2H4(CF2)2n1 l(CF2)2nC2H4OCH2-C-CH20C2H4(CF2)2n1 CH20C2H4(CF2)2n1 - le composé de formule (IVe') : C1-12-C1-12-(CF2)2n-I Si-CH2-CH2-(CF2)2n-I 10 C1-12-C1-12-(CF2)2n-I dans lesquelles n représente un entier valant de 1 à 6 et p représente un entier valant 2 ou 3. La présente invention permet de répondre aux besoins exprimés ci- dessus. Elle fournit plus particulièrement de nouveaux copolymères fluorés 15 obtenus par copolymérisation radicalaire contrôlée, qui sont fonctionnalisés et permettent ainsi de mettre en oeuvre des réactions ultérieures, par exemple d'extension de chaine (pour copolymères à blocs), de greffage, de réticulation. BREVE DESCRIPTION DES FIGURES 20 La figure 1 représente le spectre RMN 19F d'un exemple de copolymère poly(VDF-co-1234yf) di-iodé selon l'invention (voir exemple 2). La figure 2 représente le spectre IR d'un exemple de copolymère poly(VDF-co-1234yf) di-iodé selon l'invention (voir exemple 2). La longueur d'onde en cm-1 est représentée en abscisse, et la transmittance en % est 25 représentée en ordonnée. La figure 3 représente le spectre RMN 1H d'un exemple de copolymère poly(VDF-co-1234yf) diol selon l'invention (voir exemple 3). La figure 4 représente le spectre RMN 19F d'un exemple de copolymère poly(VDF-co-1234yf) diol selon l'invention (voir exemple 3). 1-(CF2)2n-C1-12-CI-12 3042502 12 La figure 5 représente le spectre IR d'un exemple de copolymère poly(VDF-co-1234yf) diol selon l'invention (voir exemple 3). La longueur d'onde en cm-1 est représentée en abscisse, et la transmittance en % est représentée en ordonnée. 5 DESCRIPTION DE MODES DE REALISATION DE L'INVENTION L'invention est maintenant décrite plus en détail et de façon non limitative dans la description qui suit. Tous les pourcentages indiqués correspondent à des teneurs ou 10 pourcentages molaires, sauf mention contraire. Structure générale des copolymères Les copolymères selon l'invention comportent une ou plusieurs chaînes polymères comprenant des motifs de fluorure de vinylidène (VDF) et de 15 tétrafluoropropène, présentant une ou des terminaisons fonctionnalisées. Par « motif » on entend une unité issue de la polymérisation d'un monomère de VDF ou de tétrafluoropropène respectivement. De préférence, lesdites chaînes polymères consistent en des motifs de VDF et de tétrafluoropropène. Toutefois, dans un mode de réalisation alternatif, on peut 20 prévoir la présence d'au moins un motif supplémentaire, de préférence issu d'un monomère supplémentaire hydrohalooléfine, tel qu'un monomère hydrofluorooléfine, hydrochlorooléfine, hydrobromooléfine ou hydrofluorochlorooléfine. A titre d'exemple, ledit au moins un motif supplémentaire peut être 25 choisi parmi les motifs issus des monomères de trifluoroéthylène, de tétrafluoroéthylène, de fluorure de vinyle, de 2-chloro-1,1-difluoroéthylène, de chlorofluoro-1,1-éthylène, de chlorofluoro-1,2-éthylène, de chlorotrifluoroéthylène, de 2-bromo-1, 1-d ifluoroéthylène, d'hexafluoropropène, de 3,3,3-trifluoropropène, de 3,3,3-trifluoro-2- 30 chloropropène, de 3,3,3-trifluoro-1-chloropropène, de bromotrifluoéthylène, de 3,3,3-trifluoro-2-bromopropène, de 1H-pentafluoropropène et de 2Hpentafluoropropène. Les motifs de tétrafluoropropène sont de préférence des motifs de 1234yf (c'est-à-dire issus du monomère 2,3,3,3-tétrafluoropropène ou 1234yf). 35 Toutefois, alternativement, on peut prévoir que ces motifs soient issus d'un ou plusieurs autres isomères du tétrafluoropropène, et notamment le 1234ze (motif issu du monomère 1,3,3,3-tétrafluoropropène ou 1234ze) sous forme 3042502 13 cis ou de préférence trans. Des mélanges de motifs tétrafluoropropène issus de différents isomères peuvent aussi être utilisés. Les copolymères selon l'invention peuvent être fabriqués par un procédé de préparation en au moins deux étapes : 5 - une étape de copolymérisation radicalaire contrôlée des monomères de VDF et de tétrafluoropropène (et éventuellement des monomères supplémentaires), en présence d'un amorceur et d'un agent de transfert de chaîne ; et - une étape de fonctionnalisation. 10 Selon un mode de réalisation préférentiel, l'agent de transfert de chaîne est un composé iodé, auquel cas l'étape de copolymérisation radicalaire contrôlée est une étape d'ITP (Iodine Transfer Polymerization, c'est-à-dire polymérisation par transfert d'iode). Selon le nombre de terminaisons iodées dans le composé iodé qui sont 15 susceptibles de conduire à une réaction par transfert d'iode, différents types de copolymères sont obtenus. Dans ce qui suit, on donne en particulier les exemples de composés mono-iodés, di-iodés, tri-iodés et tétra-iodés, c'est-à-dire qui comportent respectivement une seule, deux, trois ou quatre terminaisons iodées susceptibles de conduire à une réaction de 20 polymérisation par transfert d'iode. Utilisation d'un agent de transfert de chaîne mono-iodé Un agent de transfert de chaîne mono-iodé est de formule générale : (I') Rf1-I 25 dans laquelle Rfl représente un groupement terminal halogéné. De préférence, Rfl est un groupement fluoré. A l'issue de l'étape de copolymérisation radicalaire contrôlée, on obtient alors un copolymère de formule générale : (I") Rf1-A-I 30 dans laquelle Rfl a la même signification que ci-dessus et A représente une chaîne polymère comprenant des motifs de VDF et de tétrafluoropropène, telle que définie ci-dessus. Ce copolymère est alors soumis à l'étape de fonctionnalisation, qui permet d'obtenir le copolymère de formule générale : 35 (I) Rfl-A-X dans laquelle Rfl et A ont la même signification que ci-dessus, et X représente un groupement fonctionnel terminal, comme décrit plus en détail ci-dessous. 3042502 14 Selon un mode de réalisation particulier, le groupement Rfl représente une chaîne alkyle partiellement ou totalement fluorée. Ainsi, il est connu de fournir des composés mono-iodés de formule (CF2)2n-I, où n est un entier valant 1 ou 2 ou 3 ou 4 ou 5 ou 6. Ces composés 5 sont disponibles dans le commerce. Il est également possible de fournir un composé mono-iodé de formule CH2=CH-(CF2)2n-I, où n est un entier valant 1 ou 2 ou 3 ou 4 ou 5 ou 6. Ce composé peut être préparé de la manière suivante : - fourniture du composé di-iodé de formule I-(CF2)2n-I ; 10 - réaction de ce composé avec de l'éthylène, pour fournir le composé de formule I-CH2-CH2-(CF2)2n-I ; - réaction de ce composé en présence d'hydroxyde de potassium ou de sodium, pour fournir le composé CH2=CH-(CF2)2n-I. La première réaction peut par exemple être mise en oeuvre comme suit : 15 dans un réacteur sous pression équipé de vannes d'entré et de sortie, d'un manomètre, d'une ancre d'agitation et d'un disque de rupture, on peut introduire les réactifs (I-(CF2)2n-I, tert-butanol, biscyclohexylperoxydicarbonate), puis après 3 cycles vide/ azote, le réacteur peut être refroidi à -80°C avant de lui transférer l'éthylène (en proportion équimolaire avec le I- 20 (CF2)2n-I). La réaction peut durer 8-10 heures à 60 °C avec une augmentation de pression au fur et à mesure que l'on chauffe le réacteur, puis une chute liée à la consommation de l'éthylène ; le dérivé di-iodé obtenu peut être distillé. Il peut être caractérisé par spectroscopie RMN du 1H et du 19F. Cette première réaction est décrite en détail dans l'article de Barthélemy et al., dans Org. Lett. 25 1:1689-1692 (2000). La deuxième réaction peut par exemple être mise en oeuvre comme suit : le I-CH2-CH2-(CF2)2n-I solubilisé dans du méthanol peut être introduit dans un ballon à 2 tubulures équipé d'un réfrigérant. Une solution de soude diluée dans du méthanol peut être ajoutée goutte à goutte à température 30 ambiante puis le mélange est chauffé à 60°C pendant 2 heures. Après évaporation du solvant, le composé CH2=CH-(CF2)2n-I peut être distillé. Il est également possible de fournir un composé mono-iodé de formule CH2=CH-CH2-(CF2)2n-I, où n est un entier valant 1 ou 2 ou 3 ou 4 ou 5 ou 6. Ce composé peut être préparé de la manière suivante : 35 - fourniture du composé di-iodé de formule I-(CF2)2n-I ; - réaction de ce composé avec de l'acétate d'allyle, pour fournir le composé monofonctionnel de formule AcO-CH2-CHI-CH2-(CF2)2n-I où AcO représente un groupement acétate ; 3042502 15 - réaction de ce composé en présence de zinc, pour fournir le composé CH2=CH-C1-12-(CF2)2n-I. La première réaction est par exemple décrite dans les publications de Cirkva et al., dans J. Fluorine Chem., 74:97-105 (1995), d'Améduri et al., dans 5 J. Fluorine Chem., 74:191-197 (1995), de Guyot et al. dans J. Fluorine Chem., 74:233-240 (1995) et de Manseri et al. dans J. Fluorine Chem., 73:151-158 (1995). La deuxième réaction peut par exemple être mise en oeuvre comme suit : le zinc (activé par ultrasons, ou par une quantité catalytique de brome ou 10 d'acide acétique / d'anhydride acétique dans du méthanol) peut être d'abord introduit dans un ballon à deux tubulures dans lequel peut être ajouté goutte à goutte le composé AcO-C1-12-CHI-C1-12-(CF2)2n-I en quantité équimolaire (par rapport au zinc) dans du méthanol. Apres réaction, le milieu réactionnel peut être porté à ébullition du méthanol pendant 4 heures. 15 Ainsi, à l'issue de l'étape de copolymérisation radicalaire contrôlée, les copolymères répondant aux formules suivantes peuvent en particulier être obtenus : - (la") F(CF2)2n-A-1, dans laquelle n vaut 1, ou 2, ou 3, ou 4 ou 5, ou 6 et A a la signification ci-dessus ; 20 - (lb") CH2=CH-(CF2)2n-A-1, dans laquelle n vaut 1, ou 2, ou 3, ou 4 ou 5, ou 6 et A a la signification ci-dessus ; - (Ic") CH2=CH-CH2-(CF2)2n-A-1, dans laquelle n vaut 1, ou 2, ou 3, ou 4 ou 5, ou 6 et A a la signification ci-dessus. Suite à l'étape de fonctionnalisation, les copolymères répondant aux 25 formules suivantes sont en particulier obtenus : - (la) F(CF2)2n-A-X, dans laquelle n vaut 1, ou 2, ou 3, ou 4 ou 5, ou 6 et A a la signification ci-dessus ; - (lb) CH2=CH-(CF2)2n-A-X, dans laquelle n vaut 1, ou 2, ou 3, ou 4 ou 5, ou 6 et A a la signification ci-dessus ; 30 - (IC) CH2=CH-CH2-(CF2)2n-A-X, dans laquelle n vaut 1, ou 2, ou 3, ou 4 ou 5, ou 6 et A a la signification ci-dessus. Utilisation d'un agent de transfert de chaîne di-iodé Un agent de transfert de chaîne di-iodé est de formule générale : 35 (II') I-Rf2-1 dans laquelle Rf2 représente un groupement de liaison halogéné. De préférence, Rf2 est un groupement fluoré. A l'issue de l'étape de 3042502 16 copolymérisation radicalaire contrôlée, on obtient alors un copolymère de formule générale : I-A-Rf2-A'-1 dans laquelle Rf2 a la même signification que ci-dessus, et A et A' 5 représentent chacun une chaîne polymère comprenant des motifs de VDF et de 1234, telle que définie ci-dessus. Ce copolymère est alors soumis à l'étape de fonctionnalisation, qui permet d'obtenir le copolymère de formule générale : (II) X-A-Rf2-A'-X 10 dans laquelle Rf2, A et A' ont la même signification que ci-dessus, et X représente un groupement fonctionnel terminal, comme décrit plus en détail ci-dessous. Selon un mode de réalisation particulier, le groupement Rf2 représente une chaîne alkylène partiellement ou totalement fluorée. 15 Ainsi, il est connu de fournir des composés di-iodés de formule : (1Ia') 1-(CF2)2n-I, où n est un entier valant 1 ou 2 ou 3 ou 4 ou 5 ou 6. Ainsi, à l'issue de l'étape de copolymérisation radicalaire contrôlée, on obtient le copolymère de formule : 20 (1Ia") I-A-(CF2)2n-A'-1, dans laquelle n vaut 1, ou 2, ou 3, ou 4 ou 5, ou 6 et A et A' ont la signification ci-dessus. Puis, suite à l'étape de fonctionnalisation, on obtient le copolymère de formule : 25 (11a) X-A-(CF2)2n-A'-X, dans laquelle n vaut 1, ou 2, ou 3, ou 4 ou 5, ou 6 et A et A' ont la signification ci-dessus. Par ailleurs, il est possible de prévoir une étape de polymérisation ou de copolymérisation préliminaire du composé di-iodé de formule 1-(CF2)2n-I 30 avec un ou plusieurs monomères d'oléfines halogénées. Ainsi, on obtient un composé di-iodé de formule : (1Ib') I-B-(CF2)2n-B'-1, dans laquelle n vaut 1, ou 2, ou 3, ou 4 ou 5, ou 6 et B et B' représentent chacun une chaîne copolymère composée d'unités halogénées (de préférence 35 B et B' comportant les mêmes unités halogénées). Ainsi, à l'issue de l'étape de copolymérisation radicalaire contrôlée, on obtient le copolymère de formule (Ilb") I-A-B-(CF2)2n-B'-A'-1, 3042502 17 dans laquelle n vaut 1, ou 2, ou 3, ou 4 ou 5, ou 6 et A, A', B et B' ont la signification ci-dessus. Puis, suite à l'étape de fonctionnalisation, on obtient le copolymère de formule : 5 (11b) X-A-B-(CF2)2n-B'-A'-X, dans laquelle n vaut 1, ou 2, ou 3, ou 4 ou 5, ou 6 et A, A', B et B' ont la signification ci-dessus. Selon un mode de réalisation, B et B' représentent chacun une chaîne polymère copolymère composée d'un seul motif, ou de deux motifs différents, 10 ou de trois motifs différents, ou de plus de trois motifs différents, lesdits motifs étant issus de monomères de formule CY1Y2=CY3Y4, dans laquelle Yi, Y2, Y3, Y4 sont choisis parmi H, F, Cl, Br, CF3, C2F5 et C3F7, l'un d'entre eux au moins étant un atome de fluor. Lesdits motifs des chaînes B et B' peuvent notamment être choisis 15 parmi les motifs issus des monomères de fluorure de vinylidène, de trifluoroéthylène, de tétrafluoroéthylène, de 2,3,3,3-tétrafluoropropène, de fluorure de vinyle, de 2-chloro-1,1-difluoroéthylène, de chlorofluoro-1,1- éthylène, de chlorofluoro-1,2-éthylène, de chlorotrifluoroéthylène, de 2-bromo1,1-difluoroéthylène, d'hexafluoropropène, de 3,3,3-trifluoropropène, de 3,3,3- 20 trifluoro-2-chloropropène, de 1,3,3,3-tétrafluoropropène, de 3,3,3-trifluoro-2- bromopropène, de 1H-pentafluoropropène, de 3,3,3-trifluoro-1-chloropropène, de bromotrifluoéthylène, et de 2H-pentafluoropropène. Les chaînes polymères B et B' sont de préférence des chaînes polymères statistiques. Elles présentent de préférence chacune une masse 25 molaire moyenne en nombre de 500 à 300.000 g/mol, de préférence de 1.000 à 100.000 g/mol et plus préférentiellement de 2.000 à 50.000 g/mol. Utilisation d'un agent de transfert de chaîne tri-iodé Un agent de transfert de chaîne tri-iodé est de formule générale : 3 Rf 30 (III') dans laquelle Rf3 représente un groupement de liaison halogéné. De préférence, Rf3 est un groupement fluoré, aliphatique ou aromatique. A l'issue de l'étape de copolymérisation radicalaire contrôlée, on obtient alors un copolymère de formule générale : 3042502 18 A"I I 3 (III") IA Ail dans laquelle Rf3 a la même signification que ci-dessus, et A, A' et A" représentent chacun une chaîne polymère comprenant des motifs de VDF et de tétrafluoropropène, telle que définie ci-dessus. 5 Ce copolymère est alors soumis à l'étape de fonctionnalisation, qui permet d'obtenir le copolymère étoilé de formule générale : A"X I 3 Rf (III) XA /8^1)( dans laquelle Rf3, A, A' et A" ont la même signification que ci-dessus, et X représente un groupement fonctionnel terminal, comme décrit plus en 10 détail ci-dessous. Selon des modes de réalisation particuliers, le groupement Rf3 comporte un noyau aromatique de type benzène ou triazine, ou un cycle isocyanurate, ou un atome de phosphore. Selon un mode de réalisation particulier, le composé tri-iodé est de 15 formule : (l'Ibis') (?F2)2n1 Z1 X,__ , 1'%-,, 2/2n (L,1-2)2n1 dans laquelle n est un entier valant 1 ou 2 ou 3 ou 4 ou 5 ou 6 et Z est un groupement de liaison, comportant de préférence un cycle saturé ou 20 aromatique, substitué ou non, ou comprenant un atome de phosphore. Ainsi, il est possible de fournir un composé tri-iodé de formule : 1(CF2)2nC2H 0 0C21-14(CF2)2n1 (Illa') 0C21-14(CF2)2n1 25 dans laquelle n est un entier valant 1 ou 2 ou 3 ou 4 ou 5 ou 6. Ce composé peut être préparé de la manière suivante : 3042502 19 - fourniture du composé di-iodé de formule I-CH2-CH2-(CF2)2n-I, dont la préparation a déjà été décrite ci-dessus ; - réaction de ce composé avec du phloroglucinol (ou benzène-1,3,5triol). 5 Cette réaction est une substitution nucléophile d'un triphénol sur le composé I-CH2-CH2-(CF2)n-I, qui peut par exemple être mise en oeuvre comme suit. Un triphénate peut d'abord être obtenu par l'addition de NaH ou K2CO3 (dans ce cas, le mélange est agité sous azote pendant par exemple 2 heures) ou de soude sur le phloroglucinol ; puis ce triphénate peut être 10 additionné par exemple goutte à goutte à température ambiante sur le I-CH2- CH2-(CF2)n-I solubilisé dans le méthanol sec. Apres addition totale, le mélange est chauffé à 40 °C puis au reflux du méthanol pendant cinq heures. Le suivi est réalisé par chromatographie en phase gazeuse jusqu'à disparition du phloroglucinol. Après réaction le brut est purifié par chromatographie colonne. 15 II est également possible de fournir un composé tri-iodé de formule : I-(CF 2)2n-(CH 2)3-0 N 0-(CH 2)3-(CF 2)2n-I N (IIIb') 0-(CH 2)3-(CF2)2n-I dans laquelle n est un entier valant 1 ou 2 ou 3 ou 4 ou 5 ou 6. Ce composé peut être préparé de la manière suivante : 20 - fourniture du composé di-iodé de formule I-(CF2)2n-I ; - réaction de ce composé avec de la 2,4,6-tris(allyloxy)-1,3,5-triazine (ou triallylcyanurate, TAC). Cette réaction peut par exemple être mise en oeuvre comme suit. La réaction peut être une réaction radicalaire amorcée soit photochimiquement à 25 température ambiante, soit en présence d'amorceurs radicalaires (de type azobisisobutyronitrile ou AIBN de préférence à 80°C environ, peroxypivalate de tert-butyle de préférence à 74°C environ, peroxypivalate de tert-amyle de préférence à 65°C environ, ou peroxydicarbonate de bis(tert-butyl cyclohexyle) de préférence à 60 °C environ, autres peroxydes, à des températures 30 auxquelles leurs temps de demi-vie est de préférence d'une heure environ), ou de sels de métaux de transition, ou de dithionite de sodium/NaHCO3/eau/acétonitrile entre 0 et 60 °C (comme décrit par Zhang et al. dans Chem. Soc. Rev., 41:4536-4559, 2012) ou encore de BEt3 à température ambiante. Le mélange peut être agité sous azote pendant 2 3042502 20 heures. Le TAC peut être solubilisé dans de l'acétonitrile sec préalablement dégazé, et le dérivé perfluoroalcane di-iodé 1(CF2),-11, solubilisé dans de l'acétonitrile sec dégazé, peut être ajouté goutte à goutte à la température requise. Le mélange réactionnel peut être laissé agiter à la même température 5 au moins 6 heures et le suivi peut être réalisé par chromatographie en phase gazeuse jusqu'à disparition du composé di-iodé. Après réaction, le brut peut être purifié par chromatographie sur colonne pour conduire au dérivé désiré. Il est également possible de fournir un composé tri-iodé de formule : 10 I(CF2)2n (CF2)2n I (CF2)2n I dans laquelle n est un entier valant 1 ou 2 ou 3 ou 4 ou 5 ou 6. Ce composé peut être préparé de la manière suivante : - fourniture du composé di-iodé de formule I-(CF2)2,1-I ; - réaction de ce composé avec du 1,3,5-triiodobenzène. 15 Cette réaction peut par exemple être mise en oeuvre en présence de Cu°, Fe°, CuBr, CuC12; de ligands tels que la 4'-nonafluorobutylacétophénone, la 2,2'-bipyridine, la N, N, N", N", N"', N"'-hexamethyltriéthylènetetram ine (HMTETA), la N,N,N',N",N"-pentaméthyldiéthylènetriamine (PMDETA) ; et de diméthylsulfoxyde (DMSO) ou de N,N-diméthylformamide (DMF) comme 20 solvant. A titre d'exemple, si l'on utilise du Cu°, de la 2,2'-bipyridine et du DMF, un bon rapport molaire initial composé di-iodé / triiodobenzène / ligand / métal / solvant est environ de 1 / 1 / 0,3 / 10 / 4. La température peut être de 50 à 140°C environ, plus précisément de 80 à 130°C environ, et la durée de la réaction de 12 à 24 heures environ. 25 Il est également possible de fournir un composé tri-iodé (au sens défini ci-dessus) de formule : 3042502 21 l(CF2)2n (CF2)21-11 (IIId') l(CF2)2n dans laquelle n est un entier valant 1 ou 2 ou 3 ou 4 ou 5 ou 6. Ce composé peut être préparé de la manière suivante : - fourniture du composé di-iodé de formule I-(CF2)2,-1-I ; 5 - réaction de ce composé avec du triallyl-isocyanurate (TAIC). Cette réaction peut par exemple être mise en oeuvre comme suit. La réaction peut être une réaction radicalaire amorcée soit photochimiquement à température ambiante, soit en présence d'amorceurs radicalaires (de type AIBN de préférence à 80°C environ, peroxypivalate de tert-butyle de 10 préférence à 74°C environ, peroxypivalate de tert-amyle de préférence à 65°C environ, ou peroxydicarbonate de bis(tert-butyl cyclohexyle) de préférence à 60°C environ, autres peroxydes, à des températures auxquelles leurs temps de demi-vie est de préférence d'une heure), ou de sels de métaux de transition, ou de dithionite de sodium/NaHCO3/eau/acétonitrile entre 0 et 60°C 15 (comme décrit par Zhang et al. dans Chem. Soc. Rev., 41:4536-4559, 2012), ou de BEt3 à température ambiante. Le TAIC peut être solubilisé dans de l'acétonitrile et le dérivé di-iodé 1(CF2),-11, solubilisé dans de l'acétonitrile, est ajouté goutte à goutte à la température requise. Le mélange réactionnel peut être laissé agiter à la même température au moins 6 heures et le suivi peut 20 être réalisé par chromatographie en phase gazeuse jusqu'à disparition du composé di-iodé. Après réaction le brut peut être purifié par chromatographie sur colonne. Il est également possible de fournir un composé tri-iodé de formule : l(CF2)2n(CH2) S S(CH2)p(CF2)2n1 25 (Ille') S(CH2)p(CF2)2n1 dans laquelle n est un entier valant 1 ou 2 ou 3 ou 4 ou 5 ou 6, et p est un entier valant 1 ou 2 ou 3. Ce composé peut être préparé de la manière suivante : 3042502 22 - fourniture du composé mono-iodé de formule CH2=CH-(CF2)2n-I ou du composé mono-iodé de formule CH2=CH-CH2-(CF2)2n-I, qui ont déjà été décrits ci-dessus ; - réaction de l'un ou l'autre de ces composés avec du 1,3,5- 5 benzènetrithiol, avec un amorceur radicalaire, BF3, ou un amorçage UV. Cette réaction peut par exemple être mise en oeuvre comme suit. La réaction peut être une réaction radicalaire amorcée soit photochimiquement à température ambiante, soit en présence d'amorceurs radicalaires (de type 10 AIBN de préférence à 80°C environ, peroxypivalate de tert-butyle de préférence à 74°C environ, peroxypivalate de tert-amyle de préférence à 65°C environ ou peroxydicarbonate de bis(tert-butyl cyclohexyle) de préférence à 60°C environ, autres peroxydes, à des températures auxquelles leurs temps de demi-vie est de préférence d'une heure environ). On peut procéder en 15 portant un ballon à 2 tubulures équipé d'un réfrigérant contenant le 1,3,5- benzènetrithiol et un excès de dérivé di-iodé (environ trois fois plus) solubilisés dans de l'acétonitrile à la température requise. Le mélange réactionnel peut alors rester sous agitation à la même température au moins 6 heures et le suivi peut être réalisé par spectroscopie RMN du 1H jusqu'à disparition totale du 20 signal vers 2,2 ppm attribué au groupement SH du 1,3,5-benzènetrithiol. Après réaction, l'excès de dérivé iodé peut être éliminé par chromatographie flash. Il est également possible de fournir un composé tri-iodé (au sens défini ci-dessus) de formule : (CF2)2n I 25 (111f') I(CF2)2n dans laquelle n est un entier valant 1 ou 2 ou 3 ou 4 ou 5 ou 6. Ce composé peut être préparé de la manière suivante : - réaction du 1,3,5-trifluorobenzène avec du propén-3-ol, permettant d'obtenir du 1,3,5-triallyloxybenzène ; 30 - réaction de ce composé avec le composé di-iodé de formule I-(CF2)2n-I, par amorçage radicalaire. La première réaction peut par exemple être mise en oeuvre comme suit. Le propén-3-ol peut être solubilisé dans de l'acétonitrile sec dans lequel NaH l(CF2)2n 3042502 23 peut être ajouté et le mélange peut être agité sous azote pendant 2 heures environ. Puis le 1,3,5-trifluorobenzène (en proportion 3 fois moins importante que le propén-3-ol, solubilisé dans de l'acétonitrile sec) peut être ajouté goutte à goutte, à température ambiante. Le mélange réactionnel peut être chauffé à 5 40 puis 60°C sous agitation pendant au moins 6 heures et le suivi peut être réalisé par spectroscopie IR jusqu'à disparition de la fréquence de la vibration OH vers 3200-3500 cm-1. La deuxième réaction consiste en l'addition radicalaire de 1,6- diiodoperfluorohexane sur le 1,3,5-triallyloxybenzène précédemment décrit ; 10 elle peut par exemple être une réaction radicalaire amorcée soit photochimiquement à température ambiante, soit en présence d'amorceurs radicalaires (de type AIBN de préférence à 80°C environ, peroxyde de tertbutyle de préférence à 74°C environ, peroxypivalate de tert-amyle de préférence à 65°C environ ou peroxydicarbonate de bis(tert-butyl cyclohexyle) 15 de préférence à 60°C environ, autres peroxydes de préférence à des températures auxquelles leurs temps de demi-vie est d'une heure environ). Il est également possible de fournir un composé tri-iodé de formule : (IIIg') (C,1-12)p(CF2)2n1 P - 'N l(CF 2)2n^-2/\p/ (CF12)p(ur' 2)2n 20 dans laquelle n est un entier valant 1 ou 2 ou 3 ou 4 ou 5 ou 6, et p est un entier valant 1 ou 2. Ce composé peut être préparé de la manière suivante : - fourniture du composé mono-iodé de formule CH2=CH-(CF2)2n-I ou du composé mono-iodé de formule CH2=CH-CH2-(CF2)2n-I, qui ont déjà été décrits ci-dessus ; 25 - réaction de l'un de ces composés avec de la phosphine. La réaction peut par exemple être mise en oeuvre en utilisant au moins quatre fois plus de dérivé vinylique ou allylique fluoroiodés, en présence d'AIBN de préférence à 80°C environ ou de peroxypivalate de tert-butyle de préférence à 74°C environ, ou de peroxypivalate de tert-amyle de préférence 30 à 65°C environ, ou de peroxydicarbonate de bis(tert-butyl cyclohexyle) de préférence à 60°C environ, ou d'autres peroxydes, de préférence à des températures auxquelles leur temps de demi-vie est d'une heure environ. Il est également possible de fournir un composé tri-iodé de formule : 3042502 24 l-CF2-CF2-O O-CF2-CF2-I O (IIIh') CF2-CF2-I Ce composé peut être préparé à partir du composé tri-boré correspondant (dans lequel les atomes d'iode sont remplacés par des atomes 5 de bore), qui un produit commercial fourni par la société américaine Tetramers LLC Ainsi, à l'issue de l'étape de copolymérisation radicalaire contrôlée, les copolymères répondant aux formules suivantes peuvent être obtenus : - (IIIa") : 10 IAI(CF2)2nC21-1 0C21-14(CF2)2nAl 0C2H4(CF2)2nAIII dans laquelle n vaut 1, ou 2, ou 3, ou 4 ou 5, ou 6, et A, A' et A" ont la signification ci-dessus ; - (Illb") : 15 I-A'-(CF2)2n-(CH2)3-0 0-(CH2)3-(CF2)2n-A-I N 0-(CH2)3-(CF2)2n-A"-I dans laquelle n vaut 1, ou 2, ou 3, ou 4 ou 5, ou 6, et A, A' et A" ont la signification ci-dessus ; - (IIIc") : IMCF2)2n (CF2)2nAl 20 (CF2)2nAl 3042502 25 dans laquelle n vaut 1, ou 2, ou 3, ou 4 ou 5, ou 6, et A, A' et A" ont la signification ci-dessus ; - (IIId") : IIMCF2)2n (CF2)2nAl IA"(CF2)2n 5 dans laquelle n vaut 1, ou 2, ou 3, ou 4 ou 5, ou 6, et A, A' et A" ont la signification ci-dessus ; - (Ille") : 1A1(0F2)2n(0H2) S S(CH2)p(CF2)2nAl S(CH2)p(CF2)2nA"I dans laquelle n vaut 1, ou 2, ou 3, ou 4 ou 5, ou 6, p vaut 1 ou 2, et 10 A, A' et A" ont la signification ci-dessus ; - (Illf") : IA'(CF 2)2n (CF2)2nAl IA"(CF 2)2n dans laquelle n vaut 1, ou 2, ou 3, ou 4 ou 5, ou 6, et A, A' et A" ont 15 la signification ci-dessus ; - (IIIg") : (C1-12)p(CF2)2nAl r / P X ' ,' , A , IA'(CF 2)2n(s,..2)p (un 2)pLir 2)2n/-^"1 dans laquelle n vaut 1, ou 2, ou 3, ou 4 ou 5, ou 6, p vaut 1 ou 2, et A, A' et A" ont la signification ci-dessus ; 20 - (IIIh") : 3042502 26 I-N-CF2-CF2-0 -CF2-CF2-A-I 0 CF2-CF2-K-I dans laquelle A, A' et A" ont la signification ci-dessus. Suite à l'étape de fonctionnalisation, les copolymères répondant aux formules suivantes sont obtenus : 5 - (111a) : M(CF2)2nC2H40 0C2114(CF2)2nAX 0C2H4(CF2)2nAuX dans laquelle n vaut 1, ou 2, ou 3, ou 4 ou 5, ou 6, et A, A' et A" ont la signification ci-dessus ; 10 - (111b) : X-A-(CF2)2n-(CF12)3-0 0-(CF12)3-(CF2)2n-A-X N 0-(CI-12)3-(CF2)2n-A"-X dans laquelle n vaut 1, ou 2, ou 3, ou 4 ou 5, ou 6, et A, A' et A" ont la signification ci-dessus ; 15 - : XMCF2)2n (CF2)2nAX (CF2)2nA"X dans laquelle n vaut 1, ou 2, ou 3, ou 4 ou 5, ou 6, et A, A' et A" ont la signification ci-dessus ; - (111d) : 3042502 27 (CF2)2nAX 0 N'N 0 N 0 XMCF2)2n 5 XA"(CF2)2n dans laquelle n vaut 1, ou 2, ou 3, ou 4 ou 5, ou 6, et A, A' et A" ont la signification ci-dessus ; - (Ille) : XA'(CF2)2n(CH ) S(CH2)p(CF2)2nAX S(CH2)p(CF2)2nA"X dans laquelle n vaut 1, ou 2, ou 3, ou 4 ou 5, ou 6, p vaut 1 ou 2, et A, A' et A" ont la signification ci-dessus ; - (111f) : XA'(CF2)2n (CF2)2nAX 10 XA"(CF2)2n dans laquelle n vaut 1, ou 2, ou 3, ou 4 ou 5, ou 6, et A, A' et A" ont la signification ci-dessus ; - (111g) : (CF12)p(CF2)2nAuX XA(CF2)2n(CF12)1 '(CI-12)p(CF2)2nA'X 15 dans laquelle n vaut 1, ou 2, ou 3, ou 4 ou 5, ou 6, p vaut 1 ou 2, et A, A' et A" ont la signification ci-dessus ; - (111h) : 3042502 28 X-N-CF2-CF2-0 O-CF2-CF2-A-X 0 CF2-CF2-A"-X dans laquelle A, A' et A" ont la signification ci-dessus. Utilisation d'un agent de transfert de chaîne tétra-iodé 5 Un agent de transfert de chaîne tétra-iodé est de formule générale : 1 4 I (IV') dans laquelle Rf4 représente un groupement de liaison halogéné. De préférence, Rf4 est un groupement fluoré. A l'issue de l'étape de copolymérisation radicalaire contrôlée de monomères fluorés, on obtient alors 10 un copolymère étoilé de formule générale : I 4 Rf -A' I (IV") Al dans laquelle Rf4 a la même signification que ci-dessus, et A, A', A" et A"' représentent chacun une chaîne polymère comprenant des motifs de VDF et de 1234, telle que définie ci-dessus. 15 Ce copolymère est alors soumis à l'étape de fonctionnalisation, qui permet d'obtenir le copolymère étoilé de formule générale : A"X 4 Rf-A'X (IV) AX dans laquelle Rf4, A, A', A" et A"' ont la même signification que ci-dessus, et X représente un groupement fonctionnel terminal, comme décrit 20 plus en détail ci-dessous. Selon un mode de réalisation particulier, le composé tétra-iodé est de formule : 3042502 29 (CF2)2n1 l(CF 2)2n-ZI --(CF 2)2n1 (IVbis') (CF2)2n1 dans laquelle n est un entier valant 1 ou 2 ou 3 ou 4 ou 5 ou 6 et Z' est un groupement de liaison. Ainsi, il est possible de fournir un composé tétra-iodé de formule (IVa') : CH3 CH2-0-(CH2)3-Si-(CH2)p(CF2)2n1 CH3 CH3 CH3 Si-(CH2)3-0-CH2-C-CH2-0-(CH2)3-Si-(CH2)p(CF2)2n1 CH3 I-13 CH3 CH2-0-(CH2)3-SI-(CH2)p(CF2)2nI 5 CH3 dans laquelle n est un entier valant 1 ou 2 ou 3 ou 4 ou 5 ou 6 et p est en un entier valant 2 ou 3. Ce composé peut être préparé de la manière suivante : - préparation du composé mono-iodé C1-[Si(CH3)2]-(CH2)p-(CF2)2n-1, 10 en faisant réagir du diméthylchlorosilane avec un composé mono- iodé de formule CH2=CH-(CF2)2n-I ou de formule CH2=CH-CH2- (CF2)2n-I, tous deux déjà décrits ci-dessus ; - réduction du composé obtenu à l'étape précédente en présence d'hydrure d'aluminium lithium (AILiH4) pour obtenir le composé 15 mono-iodé H-[Si(CH3)2]-(CH2)p-(CF2)2n-I ; - préparation du composé de formule C(CH2-0-CH2-CH=CH2)4 en faisant réagir le pentaérythritol de formule C(CH2-OH)4 avec le composé de formule X-CH2-CH=CH2 (avec X = Cl ou Br) ; - réaction du composé de formule H-Si(CH3)2-(CH2)p-(CF2)2n-I avec le 20 composé de formule C(CH2-0-CH2-CH=CH2)4 en présence d'un catalyseur platinique de type H2PtCI6 (catalyseur de Spiers) ou de Karsted. La première étape et la deuxième étape peuvent être par exemple mises en oeuvre comme décrit dans la publication d'Ameduri et al., dans J. 25 Fluorine Chem., 74:191-197 (1995). En particulier, la première étape peut être effectuée en présence de H2PtCI6 à 80-120°C ou de peroxyde de tert-butyle à 130-145°C pendant au moins 6 heures. i(cF2)2n(c1-12)p 3042502 30 La troisième étape peut être effectuée en milieu basique, en présence d'un catalyseur par transfert de phase, de type tétrabutylhydrogénosulfate de sodium (TBAH). La quatrième étape peut être mise en oeuvre par exemple comme suit. 5 On met en présence un large excès de H-Si(CH3)2-(CH2)p-(CF2)2n-I (au moins 5 fois plus en moles) avec du C(CH2-0-CH2-CH=CH2)4 pendant 6-10 heures, en présence de H2PtC16 à 0,5-2,0 mol% vis-à-vis du tétrallyle, à 80-120°C ; ou pendant au moins 6 heures, en présence de peroxyde de tert-butyle à 1020 mol% par rapport au tétrallyle, à 130-145 °C. 10 Il est également possible de fournir un composé tétra-iodé de formule (IVb') : CH2-0-(CH2)3-S-CH2-(CF2)2n1 1-(CF2)2n-CH2-S-(CH2)3-0-CH2-C-CH2-0-(CH2)3-S-CH2-(CF2)2n-1 1 CH2-0-(CH2)3-S-CH2-(CF2)2n1 dans laquelle n est un entier valant 1 ou 2 ou 3 ou 4 ou 5 ou 6. Ce 15 composé peut être préparé de la manière suivante : - préparation du composé de formule C(CH2-0-CH2- CH=CH2)4 comme décrit ci-dessus ; - réaction de ce composé avec le composé mono-iodé de formule FIS-C2F14-(CF2)2n-I. 20 Cette réaction peut par exemple être mise en oeuvre comme suit. La réaction peut être une réaction radicalaire amorcée soit photochimiquement à température ambiante, soit en présence d'amorceurs radicalaires (de type azobisisobutyronitrile ou AIBN de préférence à 80°C environ, peroxypivalate de tert-butyle de préférence à 74°C environ, ou peroxypivalate de tert-amyle 25 de préférence à 65°C environ ou peroxydicarbonate de bis(tert-butyl cyclohexyle) de préférence à 60 °C environ, autres peroxydes, à des températures auxquelles leurs temps de demi-vie est de préférence d'une heure environ). On peut par exemple utiliser un ballon à 2 tubulures sous flux d'azote ou argon, équipé d'un réfrigérant, contenant du HS-C2H4-(CF2)2n-I en 30 large excès et le dérivé C(CH2-O-CH2-CH=CH2)4 (environ 4-6 fois plus de HS- C2H4-(CF2)2,-,-1 (préparé par Barthélémy et al., dans Org. Lett. 1:1689-1692 (2000)) vis-à-vis que de C(CH2-0-CH2-CH=CH2)4), solubilisés dans de l'acétonitrile. L'amorceur peut ensuite être ajouté. Le rapport molaire initial [amorceur radicalaire]o/[C(CH2-O-CH2-CH=CH2)4]0 peut par exemple être de 5 35 à 10%. Le mélange peut être porté à la température requise et agité à la même 3042502 31 température pendant au moins 6 heures. Le suivi réactionnel peut être réalisé par spectroscopie RMN du 1H jusqu'à disparition totale des signaux vers 5-6 ppm attribué aux groupements vinyliques du C(CH2-O-CH2-CH=CH2)4. Après réaction, l'excès de dérivé HS-C2H4-(CF2)2n-I peut être éliminé par 5 chromatographie flash. On peut également se référer à l'article de Barthélemy et al., dans Org. Lett. 1:1689-1692 (2000). Il est également possible de fournir un composé tétra-iodé de formule (IVc') : 0 CH2O-LLCH2S(CH2)p(CF2)2n1 O 0 1(CF2)2n(C1-12)pSCI-12 I I OCH2-C-CH2O-LLCH2S(CH2)p(CF2)2n1 0 CH2O-LLCH2S(CH2)p(CF2)2n1 10 dans laquelle n est un entier valant 1 ou 2 ou 3 ou 4 ou 5 ou 6 et p est en un entier valant 1 ou 2. Ce composé peut être préparé de la manière suivante : - préparation du composé de formule C(CH2-0-(C=0)-CH2-SH)4 en faisant réagir le composé de formule C(CH2-0H)4 avec le composé 15 de formule HS-CH2-COOH ; - réaction de ce composé avec le composé mono-iodé de formule CH2=CH-(CF2)2n-I ou de formule CH2=CH-CH2-(CF2)2n-I, tous deux déjà décrits ci-dessus. La première préparation repose sur une estérification qui peut être 20 catalysée par l'acide méthane sulfonique, par exemple avec un système Dean- Stark toluène/eau et un rapport molaire initial thiol / pentaerythritol de 4-6. La deuxième réaction peut être par exemple mise en oeuvre comme suit. La réaction peut être une réaction radicalaire amorcée soit photochimiquement à température ambiante ou même en présence de lumière 25 solaire, soit en présence d'amorceurs radicalaires (de type azobisisobutyronitrile ou AIBN de préférence à 80°C environ, peroxypivalate de tert-butyle de préférence à 74°C environ, peroxypivalate de tert-amyle de préférence à 65°C environ ou peroxydicarbonate de bis(tert-butyl cyclohexyle) de préférence à 60 °C environ, autres peroxydes, à des températures 30 auxquelles leurs temps de demi-vie est de préférence d'une heure environ). On peut par exemple utiliser un ballon à 2 tubulures sous flux d'azote ou argon, équipé d'un réfrigérant, contenant du CH2=CH-(CH2)f(CF2)2n-I (f=0 ou 1) en excès et le dérivé C(CH2-0-(C=0)-CH2-SH)4 (environ 4-6 fois plus de 3042502 32 CH2=CH-(CH2)f(CF2)2n-I que de tétrathiol), solubilisés dans de l'acétonitrile. L'amorceur est ensuite ajouté. Le rapport molaire initial [amorceur radicalaire]o4 CH2=CH-(CH2)f(CF2)2n-I]o peut être de 5 à 10%. Le mélange peut être porté à la température requise et agité à cette même température au 5 moins 6 heures et le suivi peut être réalisé par spectroscopie RMN du 1H jusqu'à disparition totale des signaux vers 1,5 ppm attribués au groupement caractéristique SH du tétrathiol. Après réaction, l'excès de dérivé vinylique ou allylique peut être éliminé par chromatographie flash. Il est également possible de fournir un composé tétra-iodé de 10 formule (IVd') : CI-120C21-14(CF2)2n1 1(0F2)2nC21-14001-12 0-CI-120021-14(CF2)2n1 CH20C2H4(CF2)2n1 dans laquelle n est un entier valant 1 ou 2 ou 3 ou 4 ou 5 ou 6. Ce composé peut être préparé de la manière suivante : - réaction du composé de formule C(CH2-0H)4 avec le composé di- 15 iodé de formule I-CH2-CH2-(CF2)2n-I, déjà décrit ci-dessus. Le composé I-CH2-CH2-(CF2)2n-I peut être par exemple préparé par éthylénation du I-(CF2)2n-I, comme décrit dans l'article de Barthélemy et al., dans Org. Lett. 1:1689-1692 (2000). Le pentaérythritol C(CH2-0H)4 peut être dissous dans du méthanol sec, dans lequel peut être ajouté soit du NaH, soit 20 K2CO3, soit de la soude à 40 %. Le mélange peut être agité à température ambiante pendant 2 heures, puis on peut ajouter goutte à goutte une solution contenant le I-CH2-CH2-(CF2)2n-I dissout dans de l'acétonitrile sec. Le rapport molaire initial [I-CH2-CH2-(CF2)2n-I]d[C(CH2-0H)40 peut être de 4-5 par exemple. 25 Il est également possible de fournir un composé tétra-iodé de formule (IVe') : I-(CF2)2n-CH2-CH2 CH2-C1-12-(CF2)2I Si CH2-CH2-(CF2)2n-I CH2-CH2-(CF2)2n-I dans laquelle n est un entier valant 1 ou 2 ou 3 ou 4 ou 5 ou 6. Ce composé peut être préparé en faisant réagir le composé H2C=CH-R-(CF2)n-I 30 avec le composé [I(CF2)nCH2CH2]3Si-H. Ainsi, à l'issue de l'étape de copolymérisation radicalaire contrôlée, les copolymères répondant aux formules suivantes peuvent être obtenus : 3042502 33 - (IVa") : lAW(CF2)2n(CH2)p CH3 1 CH2-0-(CH2)3-Si-(CH2)p(CF2)2nel CH3 CH3 1--13 C I 1 I Si-(CH2)3-0-CH2-C-CH2-0-(CH2)3-Si-(CH2)p(CF2)2nAll CH3 I H3C1 CH3 CH2-0-(CH2)3-Si (CH2)p(CF2)2nAl CH3 5 dans laquelle n est un entier qui vaut 1, ou 2, ou 3, ou 4 ou 5, ou 6, p vaut 1 ou 2, et A, A', A" et A"' ont la signification ci-dessus ; - (IVb") : Cli)--0-(CH2)3-S-C1-12-(CF2)2n-Al 1A1"-(CF2)2n-CH2-S-(CH2)3-0-CF42-C-CH2-0-(CF12)3-S-CF42-(CF2)2n-Ail 10 CH2-0-(C1-12)3-S-C1-12-(CF2)2n-AI dans laquelle n vaut 1, ou 2, ou 3, ou 4 ou 5, ou 6, et A, A', A" et A"' ont la signification ci-dessus ; - (IVc") : 15 lAw(CF2)2n(C1-12)pSCI-12 0 CH2O-LLCH2S(CH2)p(CF2)2nA"I I 0 OCH2-C-CH2O-LLCH2S(CH2)p(CF2)2nAII 0 CH2O-LLCH2S(CH2)p(CF2)2nAl dans laquelle n vaut 1, ou 2, ou 3, ou 4 ou 5, ou 6, p vaut 1 ou 2, et A, A', A" et A"' ont la signification ci-dessus ; 20 - (IVd") : C13,0C2H4(CF2)2nAul I lAw(CF2)2nC2H400132-C-0H2002H4(CF2)2nAil CH20C2H4(CF2)2nAl dans laquelle n vaut 1, ou 2, ou 3, ou 4 ou 5, ou 6, et A, A', A" et A"' ont la signification ci-dessus ; 3042502 34 - (IVe") : CH2-CH2-(CF2)2n-A"-I 1-A"1-(CF2)2n-CH2-CH2-Si-CH2-CH2-(CF2)2n-AM CH2-CH2-(CF2)2n-A-I dans laquelle n vaut 1, ou 2, ou 3, ou 4 ou 5, ou 6, et A, A', A" et A"' ont la signification ci-dessus. 5 Suite à l'étape de fonctionnalisation, les copolymères répondant aux formules suivantes sont obtenus : - (IVa) : XAIII(CF2)2n(CH2)p CH3 CH2-0-(CH2)3-Si-(CH2)p(CF2)2nA"X H3H CH3 CH3 C 1 i Si-(CH2)3-0-CH2-C-CH2-0-(CH2)3-Si-(CH2)p(CF2)2nA'X CH3 I H3C1 CH3 CH2-0-(CH2)3-Si-(CH2)p(CF2)2nAX 10 CH3 dans laquelle n vaut 1, ou 2, ou 3, ou 4 ou 5, ou 6, p vaut 1 ou 2, et A, A', A" et A"' ont la signification ci-dessus, X étant défini plus en détail ci-dessous ; 15 - (IVb) : CH")--0-(C1-12)3-S-C112-(CF2)2n-AUX XAM-(CF2)2n-C1-12-S-(CH2)3-0-CH')-C-C1-12-0-(CH2)3-S-C1-12-(CF2)2n-AiX CH2-0-(CH2)3-S-C1-12-(CF2)2n-AX 20 dans laquelle n vaut 1, ou 2, ou 3, ou 4 ou 5, ou 6, et A, A', A" et A"' ont la signification ci-dessus, X étant défini plus en détail ci-dessous ; - (IVc) : 3042502 35 XAM(CF2)2n(C1-12)pSCI-12 0 (r.F 2) 2n, A .".X . 0 OCH2-C-CH2O-Lni-1 s(n1-1 (r-F A 2,2n, .1..X 1 0 (r.F 2)2n,AX dans laquelle n vaut 1, ou 2, ou 3, ou 4 ou 5, ou 6, p vaut 1 ou 2, et 5 A, A', A" et A"' ont la signification ci-dessus, X étant défini plus en détail ci-dessous ; - (IVd) : CH20C2H4(CF2)2nAuX XAm(CF2)2nO2H40C1-12-C-CH2OC2H4(CF2)2nA'X CH20C2H4(CF2)2nAX dans laquelle n vaut 1, ou 2, ou 3, ou 4 ou 5, ou 6, et A, A', A" et A"' 10 ont la signification ci-dessus, X étant défini plus en détail ci-dessous. - (IVe) : X-A"'-(CF2)2n-CH2-CH2 CH2-CH2-(CF2)2n-A"-X Si -C H2-C H2-(C F2)2n-A'-X CH2-CH2-(CF2)2n-A-X Réaction de polymérisation radicalaire contrôlée 15 La réaction de polymérisation radicalaire contrôlée est effectuée à partir d'au moins deux monomères VDF et tétrafluoropropène (et éventuellement des monomères supplémentaires s'ils sont présents), en présence d'un agent de transfert de chaîne tel que décrit ci-dessus, et d'un amorceur. L'amorceur peut être par exemple le peroxypivalate de tert-butyle, le peroxypivalate de 20 tert-amyle, le bis (4-tert-butyl cyclohexyl) peroxydicarbonate, les persulfates de sodium, d'ammonium ou de potassium, le peroxyde de benzoyle, l'hydroxy peroxyde de tert-butyle, le peroxyde de tert-butyle, le peroxyde de cumyle ou le 2,5-bis(tert-butylperoxy)-2,5-diméthylhexane. La réaction est effectuée dans un solvant, qui est par exemple choisi 25 parmi le 1,1,1,3,3-pentafluorobutane, l'acétonitrile, la méthyléthylcétone, le 2,2,2-trifluoroéthanol, l'hexafluoroisopropanol, le diméthylcarbonate, l'acétate de méthyle, l'acétate d'éthyle, la cyclohexanone, l'eau et les mélanges de ceux-ci. 3042502 36 La réaction est de préférence effectuée à une température maximale (après montée en température) de 10 à 200°C, de préférence de 40 à 170°C, et à une pression de 10 à 120 bar, de préférence de 20 à 80 bar. Le choix de la température optimale dépend de l'amorceur qui est utilisé. Généralement, 5 la réaction est mise en oeuvre pendant au moins 6 heures, à une température à laquelle le temps de demi-vie de l'amorceur est d'1 à 3 heure(s) environ. Le rapport molaire de la quantité d'amorceur sur la quantité de monomères varie de 0,0005 à 0,02 et de préférence de 0,001 à 0,01. Le rapport molaire de la quantité d'agent de transfert de chaîne sur la quantité de 10 monomères permet de contrôler la masse molaire du copolymère. De préférence, ce rapport est de 0,001 à 0,1, de manière plus préférentielle de 0,005 à 0,02. Le rapport molaire initial de la quantité du monomère VDF sur la quantité du ou des monomères 1234 peut être par exemple de 0,01 à 0,99, de 15 préférence de 0,05 à 0,90. Les chaînes polymères obtenues sont du type copolymères statistiques. La masse molaire moyenne en nombre de chaque chaîne polymère A, A', A", A"' du copolymère obtenu est de préférence de 700 à 400.000 g/mol, 20 plus préférentiellement de 2.000 à 150.000 g/mol. L'indice de polymolécularité de chaque chaîne polymère A, A', A", A"' du copolymère obtenu est de préférence de 1,1 à 1,8, plus préférentiellement de 1,2 à 1,6. 25 Réaction de fonctionnalisation terminale Selon l'invention, chaque terminaison iodée à l'extrémité d'une chaîne polymère A, A', A", A"' comportant des motifs VDF et tétrafluoropropène peut être transformée en groupement fonctionnel terminal X par une étape de fonctionnalisation. 30 Le groupement fonctionnel terminal X comporte une fonction alcool, acétate, vinyle, azide, amine, acide carboxylique, (méth)acrylate, époxyde, cyclocarbonate, alkoxysilane ou éther vinylique. Selon un mode de réalisation, le copolymère iodé est mis à réagir avec de l'acétate d'allyle. Cela permet de convertir la ou les terminaisons iodées (- 35 I) du copolymère en terminaisons -CH2-CHI-CH2-OAc (OAc représentant la fonction acétate). La réaction peut être par exemple être amorcée par du peroxyde de benzoyle à 90°C pendant 30 minutes à 2 heures. Cette réaction peut être exothermique avec une montée en température jusqu'à 170 °C (la 3042502 37 stoechiométrie vis à vis du nombre d'atomes d'iode doit de préférence être respectée). Ces terminaisons -CH2-CHI-CH2-OAc peuvent le cas échéant être ensuite converties en terminaisons -(CH2)-CH=CH2, par réaction en présence 5 de zinc. La réaction peut par exemple être mise en oeuvre de la façon suivante : le copolymère peut être préalablement dissout dans un solvant tel que le DMF ou le diméthylactéamide sec, puis ajouté goutte à goutte dans une solution composée de zinc activé (par quelques gouttes de brome ou aux ultrasons) et de ce même solvant (le rapport molaire [Zinc]o/[copolymère 10 iodoacétate]o étant de 2,5 à 4). Apres ajout, le mélange peut être porté à 80- 110°C pendant au moins 3 heures et le suivi de la réaction peut être réalisé par RMN du 1H avec la disparition des signaux vers 4,5 ppm attribué au groupement CHI et la présence des signaux entre 5 et 6,5 ppm assignés à l'extrémité allylique. 15 Selon un mode de réalisation, le copolymère iodé peut être mis à réagir avec du propén-3-ol. Cela permet de convertir la ou les terminaisons -I du copolymère en terminaisons -CH2-CHI-CH2-OH. Par exemple, cette réaction peut être mise en oeuvre en présence d'AIBN avec ajout toutes les 30 minutes à une température de 75-85°C. 20 Il est ensuite possible de convertir ces terminaisons -CH2-CHI-CH2-OH en terminaisons alcools -CH2-CH2-CH2-OH, par exemple en présence d'hydrure de tributylétain. Par exemple, l'iodhydrine peut être solubilisée dans un solvant polaire sec puis ajoutée goutte à goutte dans un mélange composé d'AIBN et d'hydrure de tributylétain à 10°C. Le mélange réactionnel peut être 25 porté à température ambiante pendant une heure puis à 40°C et enfin 60°C pendant au moins 3 heures et le suivi de la réaction peut être réalisé par RMN du 1H avec la disparition des signaux vers 4,5 ppm attribué au groupement CHI et la présence du signal vers 1,8 ppm attribué au CH2 central de l'extrémité CH2CH2CH2OH. 30 Il est ensuite possible de convertir ces terminaisons alcools -CH2-CH2- CH2-0H en terminaisons acrylates -CH2-CH2-CH2-O-C(=O)-CH=CH2, ou bien en terminaisons méthacrylates -CH2-CH2-CH2-O-C(=O)-C(CH3)=CH2, en faisant réagir du chlorure d'acryloyle, respectivement du chlorure de méthacryloyle. 35 A la place de la réaction avec le propén-3-ol, il est plus généralement possible de mettre en oeuvre une réaction similaire avec un alcénol de formule CH2=CH-(CH2)m-OH, m étant un entier valant de 1 à 10. Cela permet d'obtenir des terminaisons alcools -CH2-CH2-(CH2)m-OH, des terminaisons acrylates 3042502 38 -CH2-CH2-(CH2)m-O-C(=0)-CH=CH2 et des terminaisons méthacrylates -CH2-CH2-(CH2)m-O-C(=O)-C(CH3)=CH2. Selon un autre mode de réalisation, le copolymère iodé peut être mis à réagir avec de l'éthylène. Cela permet de convertir la ou les terminaisons -I du 5 copolymère en terminaisons -CH2-CH2-I. La réaction peut être par exemple mise en oeuvre comme suit. Dans un réacteur sous pression équipé de vannes d'entrée et de sortie, d'un manomètre, d'une ancre d'agitation et d'un disque de rupture, les réactifs (copolymère, tert-butanol, peroxydicarbonate de bis(tert-butyl cyclohexyle)) peuvent être introduits, puis après 3 cycles sous 10 vide/ azote, le reacteur est refroidi à -80 °C avant de lui transférer l'éthylène (en proportion équimolaire avec les fonctions iodées du copolymère). La réaction dure 10-20 heures à 60°C avec une augmentation de pression au fur et à mesure que l'on chauffe le réacteur, puis une chute liée à la consommation de l'éthylène; la conversion du copolymère est quantitative, l'absence du 15 signal à -39 ppm observé sur le spectre RMN du 19F montrant les extrémités réactives ICF2CH2- sur l'éthylène. Eventuellement, le peroxypivalate de tertbutyle peut aussi être utilisé comme amorceur à 74°C environ ou le peroxypivalate de tert-amyle à 65°C environ. Puis, il est possible de convertir ces terminaisons -CH2-CH2-I : 20 - en terminaisons alcools -CH2-CH2-OH par hydrolyse ; - en terminaisons acrylates -CH2-CH2-O-CO-CH=CH2 par réaction des terminaisons alcools ci-dessus avec du chlorure d'acryloyle ; - en terminaisons méthacrylates -CH2-CH2-O-CO-C(CH3)=CH2 par réaction des terminaisons alcools ci-dessus avec du chlorure de 25 méthacryloyle ; - en terminaisons azides -CH2-CH2-N3 par réaction avec de l'azoture de sodium (par ailleurs, les terminaisons azides -CH2-CH2-N3 peuvent à leur tour être converties en terminaisons amines -CH2-CH2-NH2 par réaction avec de l'hydrazine) ; 30 - en terminaisons -CH2-COOH. La réaction de conversion en terminaisons alcools peut être par exemple mise en oeuvre comme suit. Le copolymère poly(VDF-co-1234) bis(éthyléné) peut être dissout dans du DMF. On peut y ajouter de l'eau puis y barboter de l'azote pendant 30 minutes. Le mélange réactionnel peut être 35 chauffé à 100-110°C sous agitation pendant au moins 12 heures. Puis le brut réactionnel peut être refroidi à température ambiante et un mélange de H2504 (25 g) dans du méthanol (70 g) peut être ajouté goutte à goutte. Ce mélange peut être agité à température ambiante pendant 24 heures. Puis le brut 3042502 39 réactionnel peut être lavé à l'eau distillée (3x100 mL), d'une solution de Na2S2O5 et d'acétate d'éthyle (200 mL). La phase organique peut être séchée sur du MgSO4 et filtrée sur fritté. L'acétate d'éthyle et les traces de DMF peuvent être éliminées à l'évaporateur rotatif (40°C / 20 mm Hg). L'huile 5 visqueuse ou le solide, en fonction des proportions de VDF dans le copolymère poly(VDF-co-1234), peut être séchée à 40°C sous 0,01 mbar jusqu'à poids constant. Le copolymère peut être ainsi obtenu avec un rendement d'environ 65-80 % et caractérisé par RMN du 1H et 19F. La réaction de conversion en terminaisons acrylates peut être par 10 exemple mise en oeuvre comme suit. Le copolymère peut être dissout dans du THF sec et agité avec de la poly(4-vinylpyridine). Le mélange réactionnel peut être refroidi à 0°C et saturé en azote (par barbotage et maintien sous un courant d'azote) et 20 mg d'hydroquinone peuvent y être ajoutés. Un excès de chlorure d'acryloyle (environ 3 fois par rapport aux extrémités OH) peut être 15 ajouté à la seringue à travers un septum par quatre doses sur un intervalle de 4 heures. Après avoir ajouté la première dose de chlorure d'acryloyle, le mélange réactionnel peut être porté à 40°C. Après réaction, la poly(4- vinylpyridine) peut être éliminée par filtration. Puis, un mélange de 2- butanone/eau (1/1) peut y être additionné, puis lavé à l'eau. La phase 20 organique peut être séchée sur du MgSO4. Les solvants et l'excès de chlorure d'acryloyle peuvent être éliminés à l'évaporateur rotatif (40°C / 20 mm Hg) et après séchage jusqu'à poids constant, une huile ou une cire ou une poudre peuvent être récupérées (en fonction des teneurs respectives des comonomères) puis caractérisées par spectroscopie RMN du 1H et du 19F. Le 25 rendement peut varier de 70 à 90 %. La réaction de conversion en terminaisons méthacrylates peut être effectuée comme la réaction précédente, en utilisant soit le chlorure de méthacryloyle, soit l'anhydride méthacrylique comme réactif. Le rendement peut varier de 65 à 85 %. 30 La réaction de conversion en terminaisons azides peut être par exemple mise en oeuvre comme suit. Dans un tube schenk, le copolymère peut être solubilisé dans un mélange de DMSO et d'eau (dans un rapport volumique DMSO/eau d'environ 25), puis mis sous agitation avec un excès d'azidure de sodium (dans un rapport 3). La solution peut être agitée à 50°C pendant 48 35 heures. Après être revenu à température ambiante, le brut réactionnel peut être versé dans un large excès d'eau puis extrait avec un mélange l'éther diéthylique/diméthylcarbonate. Ce protocole peut être répété deux fois. La phase organique peut être lavée deux fois avec de l'eau, 10 % de sulfite de 3042502 sodium (2 fois), de l'eau (3 fois), de la soude, et enfin séchée sur du MgSO4, et filtrée. Le solvant peut être évaporé sous pression réduite et conduire à un produit verdâtre avec un rendement en copolymère à terminaisons azides variant de 60 à 75 %. 5 La réaction de conversion en terminaisons acides carboxyliques peut être par exemple mise en oeuvre comme suit. Le copolymère peut être solubilisé dans un mélange d'acétone (7 parts) et d'éther diéthylique (3 parts). Un catalyseur de Jones (composé de 25 ml d'acide sulfurique pur dans un mélange de 25 g d'oxyde de chrome et de 70 mL d'eau) peut être ajouté en 10 goutte à goutte à température ambiante jusqu'à ce qu'une couleur brune- orange devienne persistante. Après une heure d'agitation, le brut réactionnel peut être traité par deux lavages à l'eau puis la phase organique fluorée peut être extraite avec de l'éther diéthylique, séchée sur du MgSO4, filtrée puis concentrée. Si la proportion de VDF est supérieure à 85 mol.%, le produit 15 solide peut être purifié par précipitation dans du pentane froid. Apres séchage jusqu'à poids constant, le copolymère à terminaisons acides peut être caractérisé par spectroscopie RMN du 1H (montrant l'absence de signal centre vers 3,8 ppm attribué aux groupements méthylène CH2OH). Le rendement peut être d'environ 60 à 75%. 20 Selon un autre mode de réalisation, le copolymère iodé peut être mis à réagir avec de l'allyl glycidyl éther par amorçage photochimique ou en présence d'amorceurs radicalaires mentionnés ci-dessus. Cela permet de convertir la ou les terminaisons -I du copolymère en terminaisons -0-CH2- époxyde, ou l'époxyde désigne le groupement : 25 La réaction peut par exemple être mise en oeuvre comme suit. Un excès d'allyl glycidyl éther (en fonction du nombre d'atomes d'iode) peut être agité en présence de peroxyde de benzoyle et du copolymère iodé à 90°C pendant 30 30 minutes à 3 heures. Le copolymère résultant iodoépoxyde à extrémité -CF2-CH2CHICH2OCH2-époxyde est obtenu avec un rendement de 80-85 %. Cette réaction peut être exothermique avec une montée en température jusqu'à 170°C si l'ajout d'amorceur est réalisé à 90°C. La réduction des atomes d'iode peut être réalisée en présence de SnBu3H et d'AIBN comme 35 décrit précédemment pour l'obtention des terminaisons alcools. Selon un autre mode de réalisation, une carbonatation des terminaisons époxydes peut être effectuée, de sorte à convertir les terminaisons -O-CH2- 3042502 41 époxydes en terminaisons -O-CH2-cyclocarbonate, où le cyclocarbonate désigne le groupement : 5 La réaction peut par exemple être mise en oeuvre comme suit. Le copolymère époxydé peut être solubilisé dans du DMF auquel peut être ajouté du bromure de lithium (rapport LiBr/copolymère=1/20), et placé dans un réacteur sous pression. Après fermeture, le réacteur peut être pressurisé avec 10 15 bars de CO2 puis chauffé à 80°C sous agitation pendant 16 heures. Après réaction, l'autoclave peut être refroidi et l'excès de gaz évacué. Le DMF peut être éliminé sous pression réduite. Le copolymère recherché peut être précipité dans un large excès de pentane froid. Si une poudre précipite (c'est-à-dire notamment si la teneur en VDF dans le copolymère poly(VDF-co- 15 tétrafluoropropène) est supérieure à 85 %), le copolymère peut être filtré. Pour des teneurs en unités 1234 supérieures à 20 %, des cires amorphes collant aux parois de l'erlenmeyer peuvent généralement être obtenues. L'excès de pentane peut être débarrassé puis le copolymère collant aux parois peut être solubilisé dans de l'acétone puis re-précipité dans un excès de pentane, séché 20 jusqu'à poids constant et enfin caractérisé par RMN du 1H et du 19F. Selon un autre mode de réalisation, les terminaisons alcools décrites précédemment sont converties en terminaisons éther vinyliques -O-CH=CH2. Cette conversion peut par exemple être mise en oeuvre de la façon suivante. De l'acétate de palladium et de la 1,10-phénantroline (en léger 25 excès) peuvent être dissous séparément dans du dichlorométhane et mélangés dans un tube de Schlenk à 20°C pendant 15 minutes. Cette solution, le copolymère poly(VDF-co-1234) à terminaisons alcools décrit précédemment et un large excès de vinyloxyéthane (ou éthyl vinyl éther, 20 fois plus) peuvent être placés dans un réacteur pressurisé. Cet autoclave peut 30 être fermé et le mélange réactionnel chauffé sous agitation à 60°C pendant 48 heures. Les réactifs volatiles peuvent être éliminés à l'évaporateur rotatif. Le brut peut être dilué dans un large excès d'éther diéthylique/diméthylcarbonate et le catalyseur précipité et filtré. Après évaporation du diéthyl éther, le copolymère résultant peut être précipité dans un large excès de pentane froid, 35 séché puis analysé par spectroscopie RMN du 1H qui met en évidence les signaux caractéristiques des extrémités éther vinylique à 4,16 (dd, CHH=CH- 3042502 42 O, 2Jgem=1,64 Hz, 3Jtrans=14,27 Hz, 2H), et 6,51 (ddt, CH2=CHO, 3Jcis=6,82 Hz, 3Jtrans=14,27 Hz, 4J=0,51 Hz, 1H). Selon un autre mode de réalisation, les terminaisons alcools décrites précédemment sont converties en terminaisons alkoxysilanes, par exemple en 5 terminaisons trialkoxysilanes (par exemple tri(m)éthoxysilanes) ou dialkoxyméthylsilane (par exemple di(m)éthoxyméthylsilane), ou alkoxydiméthylsilanes (par exemple (m)éthoxydiméthylsilane). Cette conversion peut par exemple être mise en oeuvre comme suit. Un excès de vinyl trialkoxysilane (ou de vinyl dialkoxyméthylsilane ou de vinyl 10 alkoxydiméthylsilane) tel que le vinyl triéthoxysilane (ou le vinyl diéthoxyméthylsilane ou le vinyl éthoxydiméthylsilane) peut être agité en présence de peroxyde de benzoyle et de copolymère iodé à 90°C ou peroxypivalate de tert-butyle de préférence à 74°C environ pendant 1 à 5 heures. L'excès peut être ajusté en fonction du nombre d'atomes d'iode : par 15 exemple un excès de 3 pour 2 atomes d'iode, 4 pour 2 atomes d'iode et 5-6 pour 4 atomes d'iode). Cette réaction peut être exothermique avec une montée en température jusqu'à 170°C si l'ajout d'amorceur est réalisé à 90°C. Des groupements fonctionnels terminaux préférés sont donc les groupements suivants : 20 - X1 : -CH2-CHI-CH2-OH, - X2 : -CH2-CHI-CH2-OAc, - X3 : -CH2-CH2-0H ; - X4 : -CH2-CH2-CH2-0H ; - X5 : -CH2-CH2-0-CO-CH=CH2 ; 25 - X6 : -CH2-CH2-CH2-0-CO-CH=CH2 ; - X7 : -CH2-CH2-0-CO-C(CH3)=CH2; - X8 : -CH2-CH2-CH2-0-CO-C(CH3)=CH2; - X9 : -CH2-CH2-N3, - X10 : -CH2-CH2-NH2, 30 - X11 : -CH2-COOH, - X12 : -(CH2)-CH=CH2, - X13 : -O-CH=CH2, - X14 : -O-CH2-époxyde, - X15 : -O-CH2-cyclocarbonate, 35 - X16 : CH2-CHI-CH2Si(OR)3 ou CH2-CHI-CH2Si(OR)2CH3 ou CH2-CHI-CH2Si(OR)(CH3)2, avec R représentant un groupement alkyle comprenant de 1 à 10 atomes de carbone. 3042502 43 Des copolymères particuliers selon l'invention sont donc les copolymères suivants : P-I-1 : copolymère de formule (I) avec P-I-2 : copolymère de formule (I) avec 5 de formule (I) avec P-I-3 : copolymère P-I-4 : copolymère de formule (I) avec P-I-5 : copolymère de formule (I) avec P-I-6 : copolymère de formule (I) avec P-I-7 : copolymère de formule (I) avec P-I-8 : copolymère 10 de formule (I) avec de formule (I) avec Rfl = F-(CF2)2r, - P-I-9 : copolymère - P-I-10 : copolymère de formule (I) avec Rfl = F-(CF2)2r, - P-I-11 : copolymère de formule (I) avec Rfl = F-(CF2)2r, P-I-12 : copolymère de formule (I) avec Rfl = F-(CF2)2r, 15 - P-I-13 : copolymère de formule (I) avec Rfl = F-(CF2)2r, P-I-14 : copolymère de formule (I) avec Rfl = F-(CF2)2r, P-I-15 : copolymère de formule (I) avec Rfl = F-(CF2)2r, P-I-16 : copolymère de formule (I) avec Rfl = F-(CF2)2r, P-II-1 : copolymère de formule (II) avec Rf2 = (CF2)2r, et X=X1 ; 20 - P-II-2 : copolymère de formule (II) avec Rf2 = (CF2)2r, et X=X2 ; - P-II-3 : copolymère de formule (II) avec Rf2 = (CF2)2r, et X=X3 ; - P-II-4 : copolymère de formule (II) avec Rf2 = (CF2)2r, et X=X4 ; - P-II-5 : copolymère de formule (II) avec Rf2 = (CF2)2r, et X=X5 ; - P-II-6 : copolymère de formule (II) avec Rf2 = (CF2)2r, et X=X6 ; 25 - P-II-7 : copolymère de formule (II) avec Rf2 = (CF2)2r, et X=X7 ; - P-II-8 : copolymère de formule (II) avec Rf2 = (CF2)2r, et X=X8 ; - P-II-9 : copolymère de formule (II) avec Rf2 = (CF2)2r, et X=X9 ; - P-II-10 : copolymère de formule (II) avec Rf2 = (CF2)2r, et X=X10 ; - P-II-11 : copolymère de formule (II) avec Rf2 = (CF2)2r, et X=X11 ; 30 - P-II-12 : copolymère de formule (II) avec Rf2 = (CF2)2r, et X=X12 ; - P-II-13 : copolymère de formule (II) avec Rf2 = (CF2)2r, et X=X13 ; - P-II-14 : copolymère de formule (II) avec Rf2 = (CF2)2r, et X=X14 ; - P-II-15 : copolymère de formule (II) avec Rf2 = (CF2)2r, et X=X15 ; - P-II-16 : copolymère de formule (II) avec Rf2 = (CF2)2r, et X=X16 ; 35 - P-IIIa-1 : copolymère de formule (Illa) avec X=X1 ; - P-IIIa-2 : copolymère de formule (Illa) avec X=X2 ; - P-IIIa-3 : copolymère de formule (Illa) avec X=X3 ; - P-IIIa-4 : copolymère de formule (Illa) avec X=X4 ; Rf1 = F-(CF2)2r, Rf1 = F-(CF2)2r, Rf1 = F-(CF2)2r, Rf1 = F-(CF2)2r, Rf1 = F-(CF2)2r, Rf1 = F-(CF2)2r, Rf1 = F-(CF2)2r, Rf1 = F-(CF2)2r, et X=X1 ; et X=X2 ; et X=X3 ; et X=X4 ; et X=X5 ; et X=X6 ; et X=X7 ; et X=X8 ; et X=X9 ; et X=X10 ; et X=X11 ; et X=X12 ; et X=X13 ; et X=X14 ; et X=X15 ; et X=X16 ; 3042502 44 - P-IIIa-5 : copolymère de formule (Illa) avec X=X5 ; - P-IIIa-6 : copolymère de formule (Illa) avec X=X6 ; - P-IIIa-7 : copolymère de formule (Illa) avec X=X7 ; - P-IIIa-8 : copolymère de formule (Illa) avec X=X8 ; 5 - P-IIIa-9 : copolymère de formule (Illa) avec X=X9 ; - P-IIIa-10 : copolymère de formule (Illa) avec X=X10 ; - P-IIIa-11 : copolymère de formule (Illa) avec X=X11 ; - P-IIIa-12 : copolymère de formule (Illa) avec X=X12 ; - P-IIIa-13 : copolymère de formule (Illa) avec X=X13 ; 10 - P-IIIa-13 : copolymère de formule (Illa) avec X=X13 ; - P-IIIa-14 : copolymère de formule (Illa) avec X=X14 ; - P-IIIa-15 : copolymère de formule (Illa) avec X=X15 ; - P-IIIa-16 : copolymère de formule (Illa) avec X=X16 ; - P-IIIb-1 : copolymère de formule (111b) avec X=X1 ; 15 - P-IIIb-2 : copolymère de formule (111b) avec X=X2 ; - P-IIIb-3 : copolymère de formule (111b) avec X=X3 ; - P-IIIb-4 : copolymère de formule (111b) avec X=X4 ; - P-IIIb-5 : copolymère de formule (111b) avec X=X5 ; - P-IIIb-6 : copolymère de formule (111b) avec X=X6 ; 20 - P-IIIb-7 : copolymère de formule (111b) avec X=X7 ; - P-IIIb-8 : copolymère de formule (111b) avec X=X8 ; - P-IIIb-9 : copolymère de formule (111b) avec X=X9 ; - P-IIIb-10 : copolymère de formule (111b) avec X=X10 ; - P-IIIb-11 : copolymère de formule (111b) avec X=X11 ; 25 - P-IIIb-12 : copolymère de formule (111b) avec X=X12 ; - P-IIIb-13 : copolymère de formule (111b) avec X=X13 ; - P-IIIb-14 : copolymère de formule (111b) avec X=X14 ; - P-IIIb-15 : copolymère de formule (111b) avec X=X15 ; - P-IIIb-16 : copolymère de formule (111b) avec X=X16 ; 30 - P-IIIc-1 : copolymère de formule (111c) avec X=X1 ; - P-IIIc-2 : copolymère de formule (111c) avec X=X2 ; - P-IIIc-3 : copolymère de formule (111c) avec X=X3 ; - P-IIIc-4 : copolymère de formule (111c) avec X=X4 ; - P-IIIc-5 : copolymère de formule (111c) avec X=X5 ; 35 - P-IIIc-6 : copolymère de formule (111c) avec X=X6 ; - P-IIIc-7 : copolymère de formule (111c) avec X=X7 ; - P-IIIc-8 : copolymère de formule (111c) avec X=X8 ; - P-IIIc-9 : copolymère de formule (111c) avec X=X9 ; 3042502 - P-IIIc-1 0 : copolymère de formule (111c) avec X=X1 0 ; - P-IIIc-1 1 : copolymère de formule (111c) avec X=X1 1 ; - P-IIIc-1 2 : copolymère de formule (111c) avec X=X1 2 ; - P-IIIc-1 3 : copolymère de formule (111c) avec X=X1 3 ; 5 - P-IIIc-1 4 : copolymère de formule (111c) avec X=X1 4 ; - P-IIIc-1 5 : copolymère de formule (111c) avec X=X1 5 ; - P-IIIc-1 6 : copolymère de formule (111c) avec X=X1 6 ; - P-IIId-1 : copolymère de formule (111d) avec X=X1 ; - P-IIId-2 : copolymère de formule (111d) avec X=X2 ; 10 - P-IIId-3 : copolymère de formule (111d) avec X=X3 ; - P-IIId-4 : copolymère de formule (111d) avec X=X4 ; - P-IIId-5 : copolymère de formule (111d) avec X=X5 ; - P-IIId-6 : copolymère de formule (111d) avec X=X6 ; - P-IIId-7 : copolymère de formule (111d) avec X=X7 ; 15 - P-IIId-8 : copolymère de formule (111d) avec X=X8 ; - P-IIId-9 : copolymère de formule (111d) avec X=X9 ; - P-IIId-1 0 : copolymère de formule (111d) avec X=X1 0 ; - P-IIId-1 1 : copolymère de formule (111d) avec X=X1 1 ; - P-IIId-1 2 : copolymère de formule (111d) avec X=X1 2 ; 20 - P-IIId-1 3 : copolymère de formule (111d) avec X=X1 3 ; - P-IIId-1 4 : copolymère de formule (111d) avec X=X1 4 ; - P-IIId-1 5 : copolymère de formule (111d) avec X=X1 5 ; - P-IIId-1 6 : copolymère de formule (111d) avec X=X1 6 ; - P-Ille-1 : copolymère de formule (Ille) avec X=X1 ; 25 - P-Ille-2 : copolymère de formule (Ille) avec X=X2 ; - P-Ille-3 : copolymère de formule (Ille) avec X=X3 ; - P-Ille-4 : copolymère de formule (Ille) avec X=X4 ; - P-Ille-5 : copolymère de formule (Ille) avec X=X5 ; - P-Ille-6 : copolymère de formule (Ille) avec X=X6 ; 30 - P-Ille-7 : copolymère de formule (Ille) avec X=X7 ; - P-Ille-8 : copolymère de formule (Ille) avec X=X8 ; - P-Ille-9 : copolymère de formule (Ille) avec X=X9 ; - P-Ille-1 0 : copolymère de formule (Ille) avec X=X1 0 ; - P-Ille-1 1 : copolymère de formule (Ille) avec X=X1 1 ; 35 - P-Ille-1 2 : copolymère de formule (Ille) avec X=X1 2 ; - P-Ille-1 3 : copolymère de formule (Ille) avec X=X1 3 ; - P-Ille-1 4 : copolymère de formule (Ille) avec X=X1 4 ; - P-Ille-1 5 : copolymère de formule (Ille) avec X=X1 5 ; 3042502 46 - P-Ille-1 6 : copolymère de formule (Ille) avec X=X1 6 ; - P-111f-1 : copolymère de formule (111f) avec X=X1 ; - P-111f-2 : copolymère de formule (111f) avec X=X2 ; - P-111f-3 : copolymère de formule (111f) avec X=X3 ; 5 - P-111f-4 : copolymère de formule (111f) avec X=X4 ; - P-111f-5 : copolymère de formule (111f) avec X=X5 ; - P-111f-6 : copolymère de formule (111f) avec X=X6 ; - P-111f-7 : copolymère de formule (111f) avec X=X7 ; - P-111f-8 : copolymère de formule (111f) avec X=X8 ; 10 - P-111f-9 : copolymère de formule (111f) avec X=X9 ; - P-111f-1 0 : copolymère de formule (111f) avec X=X1 0 ; - P-111f-1 1 : copolymère de formule (111f) avec X=X1 1 ; - P-111f-1 2 : copolymère de formule (111f) avec X=X1 2 ; - P-111f-1 3 : copolymère de formule (111f) avec X=X1 3 ; 15 - P-111f-1 4 : copolymère de formule (111f) avec X=X1 4 ; - P-111f-1 5 : copolymère de formule (111f) avec X=X1 5 ; - P-111f-1 6 : copolymère de formule (111f) avec X=X1 6 ; - P-IIIg-1 : copolymère de formule (111g) avec X=X1 ; - P-IIIg-2 : copolymère de formule (111g) avec X=X2 ; 20 - P-IIIg-3 : copolymère de formule (111g) avec X=X3 ; - P-IIIg-4 : copolymère de formule (111g) avec X=X4 ; - P-IIIg-5 : copolymère de formule (111g) avec X=X5 ; - P-IIIg-6 : copolymère de formule (111g) avec X=X6 ; - P-IIIg-7 : copolymère de formule (111g) avec X=X7 ; 25 - P-IIIg-8 : copolymère de formule (111g) avec X=X8 ; - P-IIIg-9 : copolymère de formule (111g) avec X=X9 ; - P-IIIg-1 0 : copolymère de formule (111g) avec X=X1 0 ; - P-IIIg-1 1 : copolymère de formule (111g) avec X=X1 1 ; - P-IIIg-1 2 : copolymère de formule (111g) avec X=X1 2 ; 30 - P-IIIg-1 3 : copolymère de formule (111g) avec X=X1 3 ; - P-IIIg-1 4 : copolymère de formule (111g) avec X=X1 4 ; - P-IIIg-1 5 : copolymère de formule (111g) avec X=X1 5 ; - P-IIIg-1 6 : copolymère de formule (111g) avec X=X1 6 ; - P-IIIh-1 : copolymère de formule (111h) avec X=X1 ; 35 - P-IIIh-2 : copolymère de formule (111h) avec X=X2 ; - P-IIIh-3 : copolymère de formule (111h) avec X=X3 ; - P-IIIh-4 : copolymère de formule (111h) avec X=X4 ; - P-IIIh-5 : copolymère de formule (111h) avec X=X5 ; 3042502 47 - P-IIIh-6 : copolymère de formule (IIIh) avec X=X6 ; - P-IIIh-7 : copolymère de formule (IIIh) avec X=X7 ; - P-IIIh-8 : copolymère de formule (IIIh) avec X=X8 ; - P-IIIh-9 : copolymère de formule (IIIh) avec X=X9 ; 5 - P-IIIh-10 : copolymère de formule (IIIh) avec X=X10 ; - P-IIIh-11 : copolymère de formule (IIIh) avec X=X11 ; - P-IIIh-12 : copolymère de formule (IIIh) avec X=X12 ; - P-IIIh-13 : copolymère de formule (IIIh) avec X=X13 ; - P-IIIh-14 : copolymère de formule (IIIh) avec X=X14 ; 10 - P-IIIh-15 : copolymère de formule (IIIh) avec X=X15 ; - P-IIIh-16 : copolymère de formule (IIIh) avec X=X16 ; - P-IVa-1 : copolymère de formule (IVa) avec X=X1 ; - P-IVa-2 : copolymère de formule (IVa) avec X=X2 ; - P-IVa-3 : copolymère de formule (IVa) avec X=X3 ; 15 - P-IVa-4 : copolymère de formule (IVa) avec X=X4 ; - P-IVa-5 : copolymère de formule (IVa) avec X=X5 ; - P-IVa-6 : copolymère de formule (IVa) avec X=X6 ; - P-IVa-7 : copolymère de formule (IVa) avec X=X7 ; - P-IVa-8 : copolymère de formule (IVa) avec X=X8 ; 20 - P-IVa-9 : copolymère de formule (IVa) avec X=X9 ; - P-IVa-10 : copolymère de formule (IVa) avec X=X10 ; - P-IVa-11 : copolymère de formule (IVa) avec X=X11 ; - P-IVa-12 : copolymère de formule (IVa) avec X=X12 ; - P-IVa-13 : copolymère de formule (IVa) avec X=X13 ; 25 - P-IVa-14 : copolymère de formule (IVa) avec X=X14 ; - P-IVa-15 : copolymère de formule (IVa) avec X=X15 ; - P-IVa-16 : copolymère de formule (IVa) avec X=X16 ; - P-IVb-1 : copolymère de formule (IVb) avec X=X1 ; - P-IVb-2 : copolymère de formule (IVb) avec X=X2 ; 30 - P-IVb-3 : copolymère de formule (IVb) avec X=X3 ; - P-IVb-4 : copolymère de formule (IVb) avec X=X4 ; - P-IVb-5 : copolymère de formule (IVb) avec X=X5 ; - P-IVb-6 : copolymère de formule (IVb) avec X=X6 ; - P-IVb-7 : copolymère de formule (IVb) avec X=X7 ; 35 - P-IVb-8 : copolymère de formule (IVb) avec X=X8 ; - P-IVb-9 : copolymère de formule (IVb) avec X=X9 ; - P-IVb-10 : copolymère de formule (IVb) avec X=X10 ; - P-IVb-11 : copolymère de formule (IVb) avec X=X11 ; 3042502 48 - P-IVb-12 : copolymère de formule (IVb) avec X=X12 ; - P-IVb-13 : copolymère de formule (IVb) avec X=X13 ; - P-IVb-13 : copolymère de formule (IVb) avec X=X13 ; - P-IVb-14 : copolymère de formule (IVb) avec X=X14 ; 5 - P-IVb-15 : copolymère de formule (IVb) avec X=X15 ; - P-IVb-16 : copolymère de formule (IVb) avec X=X16 ; - P-IVc-1 : copolymère de formule (IVc) avec X=X1 ; - P-IVc-2 : copolymère de formule (IVc) avec X=X2 ; - P-IVc-3 : copolymère de formule (IVc) avec X=X3 ; 10 - P-IVc-4 : copolymère de formule (IVc) avec X=X4 ; - P-IVc-5 : copolymère de formule (IVc) avec X=X5 ; - P-IVc-6 : copolymère de formule (IVc) avec X=X6 ; - P-IVc-7 : copolymère de formule (IVc) avec X=X7 ; - P-IVc-8 : copolymère de formule (IVc) avec X=X8 ; 15 - P-IVc-9 : copolymère de formule (IVc) avec X=X9 ; - P-IVc-10 : copolymère de formule (IVc) avec X=X10 ; - P-IVc-11 : copolymère de formule (IVc) avec X=X11 ; - P-IVc-12 : copolymère de formule (IVc) avec X=X12 ; - P-IVc-13 : copolymère de formule (IVc) avec X=X13 ; 20 - P-IVc-13 : copolymère de formule (IVc) avec X=X13 ; - P-IVc-14 : copolymère de formule (IVc) avec X=X14 ; - P-IVc-15 : copolymère de formule (IVc) avec X=X15 ; - P-IVc-16 : copolymère de formule (IVc) avec X=X16 ; - P-IVd-1 : copolymère de formule (IVd) avec X=X1 ; 25 - P-IVd-2 : copolymère de formule (IVd) avec X=X2 ; - P-IVd-3 : copolymère de formule (IVd) avec X=X3 ; - P-IVd-4 : copolymère de formule (IVd) avec X=X4 ; - P-IVd-5 : copolymère de formule (IVd) avec X=X5 ; - P-IVd-6 : copolymère de formule (IVd) avec X=X6 ; 30 - P-IVd-7 : copolymère de formule (IVd) avec X=X7 ; - P-IVd-8 : copolymère de formule (IVd) avec X=X8 ; - P-IVd-9 : copolymère de formule (IVd) avec X=X9 ; - P-IVd-10 : copolymère de formule (IVd) avec X=X10 ; - P-IVd-11 : copolymère de formule (IVd) avec X=X11 ; 35 - P-IVd-12 : copolymère de formule (IVd) avec X=X12 ; - P-IVd-13 : copolymère de formule (IVd) avec X=X13 ; - P-IVd-14 : copolymère de formule (IVd) avec X=X14 ; - P-IVd-15 : copolymère de formule (IVd) avec X=X15 ; 3042502 49 - P-IVd-16 : copolymère de formule (IVd) avec X=X16 ; - P-IVe-1 : copolymère de formule (IVe) avec X=X1 ; - P-IVe-2 : copolymère de formule (IVe) avec X=X2 - P-IVe-3 : copolymère de formule (IVe) avec X=X3 5 - P-IVe-4 : copolymère de formule (IVe) avec X=X4 - P-IVe-5 : copolymère de formule (IVe) avec X=X5 - P-IVe-6 : copolymère de formule (IVe) avec X=X6 - P-IVe-7 : copolymère de formule (IVe) avec X=X7 - P-IVe-8 : copolymère de formule (IVe) avec X=X8 10 - P-IVe-9 : copolymère de formule (IVe) avec X=X9 - P-IVe-10 : copolymère de formule (IVe) avec X=X10 ; - P-IVe-11 : copolymère de formule (IVe) avec X=X11 - P-IVe-12 : copolymère de formule (IVe) avec X=X12 - P-IVe-13 : copolymère de formule (IVe) avec X=X13 15 - P-IVe-14 : copolymère de formule (IVe) avec X=X14 - P-IVe-15 : copolymère de formule (IVe) avec X=X15 - P-IVe-16 : copolymère de formule (IVe) avec X=X16. Utilisation des copolymères de l'invention 20 Les copolymères selon l'invention, grâce à leurs fonctions terminales, permettent de fabriquer des polymères plus complexes, de masse molaire plus élevée, ou des réseaux réticulés. Par exemple, les terminaisons acrylates ou méthacrylates permettent de fabriquer des copolymères réticulés en exposant les copolymères de 25 l'invention à des radicaux libres. La source de radicaux libres peut être par exemple un photo-amorceur (amorceur sensible au rayonnement UV) ou la décomposition thermique d'un peroxyde organique. Des exemples de photoamorceurs sont les composés Darocur® 1173, Irgacure® 819 et Irgacure® 807 de Ciba Specialty Chemicals. Le peroxypivalate de t-butyle est un 30 exemple de peroxyde organique approprié. Les copolymères de l'invention, la source de radicaux libres et éventuellement des charges (noir de carbone, poudres de fluoropolymères, charges minérales... ), des colorants et autres adjuvants peuvent être mélangés, et la réticulation amorcée par exposition à une radiation UV ou à de la chaleur, selon le cas. 35 De même, les copolymères selon l'invention à terminaisons amines peuvent être utilisés pour fabriquer 1) des polyamides, de manière connue en soi, ou 2) des polyuréthanes à partir de produits téléchéliques 3042502 bis(cyclocarbonate) (et avantageusement par rapport à des réactifs isocyanates), ou 3) des résines époxy. De même, les copolymères selon l'invention à terminaisons azides peuvent être utilisés pour mettre en oeuvre des réactions de polycondensation, 5 de réticulation, ou de polyaddition avec des alcynes ou des dérivés cyanés. De même, les copolymères selon l'invention à terminaisons trialkoxysilanes peuvent être utilisés pour mettre en oeuvre des réactions de réticulation par un procédé sol-gel via une activation acide (type acide chlorhydrique, sulfonique ou méthane sulfonique). 10 EXEMPLES Les exemples suivants illustrent l'invention sans la limiter. Exemple 1 - matériaux et méthodes 15 La nature et la provenance des produits utilisés sont les suivants : - peroxypivalate de tert-butyle (TBPPI), peroxypivalate de tert-amyle, peroxydicarbonate de bis(tert-butyl cyclohexyle) : Akzo Nobel (Compiègne, France); - VDF et 1234yf (Arkema) ; 20 - 1,1,1,3,3-pentafluorobutane (C4F5H+) : Solvay Fluor (Tavaux, France) ; - 1-iodoperfluorohexane (C6F131) (pureté de 99 %) : Elf Atochem; le produit est traité au thiosulfate de sodium, séché sur du sulfate de magnésium puis distillé avant utilisation ; 25 - 1,6-diiodoperfluorohexane (Fluorochem) ; - persulfate de potassium K25208 (pureté de 99 %), alcool allylique, hydrure de tributylétain (Bu3SnH), azobisisobutyronitrile (AIBN), diméthyl carbonate (DMC), pentane, acétone (grade analytique), acétonitrile (grade analytique), méthanol (grade analytique), 30 méthyléthylcétone (MEK), tétrahydrofurane (THF, grade analytique) et hydrure de calcium (poudre à 99 %) : Sigma-Aldrich (Saint Quentin-Fallavier, France) ; - solvants deutérés : Euriso-top (Grenoble, France) (pureté supérieure à 99,8 %). 35 Caractérisation par résonance magnétique nucléaire (RMN) : les spectres de RMN sont enregistrés sur un instrument Bruker AC 400. On utilise du chloroforme deutéré, du d6-N,N-diméthylsulfoxide et du d6-acetone en tant que solvants. Du tétraméthylsilane (TMS) ou du CFCI3 sont utilisés à titre de 3042502 51 références pour les noyaux 1H et 19F. Les constantes de couplage et les déplacements chimiques sont donnés respectivement en Hz et en ppm. Les conditions expérimentales pour l'enregistrement des spectres 1H et 13C (respectivement 19F) sont les suivantes : angle de tilt de 90° (resp. 30°), durée 5 d'acquisition de 4,5 s (resp. 0,7 s), retard d'impulsion de 2 s (resp. 2 s), nombre de scans de 128 (resp. 512), et largeur d'impulsion de 5 s pour la RMN 19F. Caractérisation par spectroscopie infrarouge à transformée de Fourier : les mesures sont effectuées sur un appareil Thermoscientific Nicolet 6700 FTIR avec une gamme spectrale de 400-4000 cm-1 avec une erreur de +/-2 cm-1. 10 Chromatographie d'exclusion de taille : les chromatogrammes d'exclusion de taille (SEC) ou de perméation de gel (GPC) sont obtenus avec un appareil GPC 50 multi détection d'Agilent Technologies avec son logiciel (Cirrus). On utilise deux colonnes PL1113-6300 ResiPore 300 x 7.5 mm (200 REVENDICATIONS1. Copolymère comprenant : - une ou plusieurs chaînes polymères comprenant des motifs de fluorure de vinylidène et de tétrafluoropropène ; et - un ou plusieurs groupements fonctionnels terminaux comportant au moins une fonction alcool, acétate, vinyle, azide, amine, acide carboxylique, (méth)acrylate, époxyde, cyclocarbonate, alkoxysilane ou éther vinylique. 2. Copolymère selon la revendication 1, dans lequel lesdites chaînes polymères comprennent des motifs de fluorure de vinylidène et de 2,3,3,3-tétrafluoropropène. 3. Copolymère selon la revendication 1 ou 2, dans lequel lesdites chaînes polymères sont des chaînes polymères statistiques. 4. Copolymère selon l'une des revendications 1 à 3, dans lequel chaque dite chaîne polymère présente une masse molaire moyenne en nombre de 500 à 300.000 g/mol, de préférence de 1.000 à 100.000 g/mol, et de manière plus particulièrement préférée de 2.000 à 50.000 g/mol. 5. Copolymère selon l'une des revendications 1 à 4, dans lequel le ou les groupements fonctionnels terminaux sont choisis parmi : o -CH2-CHI-CH2-OH, o -CH2-CHI-CH2-OAc, où OAc représente une fonction acétate, o -CH2-CH2-(CH2)m-OH, où m est un entier valant de 0 à 10, o -CH2-CH2-(CH2)m-O-C(=0)-CH=CH2 où m est un entier valant de 0 à 9, o -CH2-CH2-(CH2)m-O-C(=0)-C(CH3)=CH2, où m est un entier valant de 0 à 9, o -CH2-CH2-N3, o -CH2-CH2-NH2, o -CH2-COOH, o -(CH2)-CH=CH2, 3042502 57 o -O-CH=CH2, o -Si(OR)x(CH3)3-x, x étant un entier valant de 1 à 3, et chaque R représentant indépendamment un groupement alkyle comportant de 1 à 10 atomes de carbone ; 5 o -0-CH2-époxyde ; et o -O-CH2-cyclocarbonate. 6. Copolymère selon l'une des revendications 1 à 5, qui est un copolymère linéaire de formule (I) Rf'-A-X, dans laquelle X est un 10 dit groupement fonctionnel terminal, A est une dite chaîne polymère et Rf' représente un groupement terminal halogéné. 7. Copolymère selon la revendication 6, dans lequel Rf' représente une chaîne alkyle fluorée F-(CF2)2n, n représentant un entier 15 valant de 1 à 6. 8. Copolymère selon l'une des revendications 1 à 5, qui est un copolymère linéaire de formule (II) X-A-Rf2-A'-X, dans laquelle chaque X représente un dit groupement fonctionnel terminal, A 20 et A' représentent chacun une dite chaîne polymère, et Rf2 représente un groupement de liaison halogéné. 9. Copolymère selon la revendication 8, dans lequel Rf2 représente une chaîne alkylène fluorée (CF2)2n, n représentant un entier 25 valant de 1 à 6. 10. Copolymère selon la revendication 8, dans lequel Rf2 représente avec Rf' une chaîne alkylène fluorée (CF2)2n, n représentant un entier valant de 1 à 6, et B et B' représentant 30 chacun une chaîne copolymère composée de motifs halogénés. 11. Copolymère selon la revendication 10, dans lequel B et B' représentent chacun une chaîne copolymère composée de motifs halogénés issus d'un ou plusieurs monomères de formule 35 CY1Y2=CY3Y4, dans laquelle Yi, Y2, Y3 et Y4 sont choisis parmi H, F, Cl, Br, CF3, C2F5 et C3F7, l'un d'entre eux au moins étant un atome de fluor. 3042502 58 12. Copolymère selon la revendication 10 ou 11, dans lequel B et B' représentent chacun une chaîne polymère composée de motifs choisis parmi les motifs issus des monomères de fluorure de vinylidène, de trifluoroéthylène, de tétrafluoroéthylène, de 5 2,3,3,3-tétrafluoropropène, de fluorure de vinyle, de 2-chloro-1,1- difluoroéthylène, de chlorofluoro-1,1-éthylène, de chlorofluoro1,2-éthylène, de chlorotrifluoroéthylène de 2-bromo-1,1- difluoroéthylène, d'hexafluoropropène, de 3,3,3-trifluoropropène, de 3, 3, 3-trifluoro-2-ch loropropène, de 1,3,3,3- 10 tétrafluoropropène, de 3,3,3-trifluoro-2-bromopropène, de 1H- pentafluoropropène, de 3,3,3-trifluoro-1-chloropropène, de bromotrifluoroéthylène et de 2H-pentafluoropropène. 13. Copolymère selon l'une des revendications 10 à 12, dans lequel 15 B et B' ont chacun une masse molaire moyenne en nombre de 500 à 300.000 g/mol, de préférence de 1.000 à 100.000 g/mol, et de manière plus particulièrement préférée de 2.000 à 50.000 g/mol. 20 14. Copolymère selon l'une des revendications 1 à 5, qui est un copolymère étoilé de formule : A"X 3 (III) XARfAiX 25 dans laquelle chaque X représente un dit groupement fonctionnel terminal, A, A' et A" représentent chacun une dite chaîne polymère, et Rf3 représente un groupement de liaison halogéné. 15. Copolymère selon la revendication 14, qui est un copolymère 30 ayant l'une des formules (111a) à (111h) : - (111a) : XMCF2)2nC2H 0 0C2F-14(CF2)2nAX 0C2H4(CF2)2nAUX 3042502 59 - (111b) : X-A'-(CF2)2n-(CH2)3-0 0-(CH2)3-(CF2)2n-A-X 5 N 0-(CH2)3-(CF2)2n-A"-X (CF2)2nAX (CF2)2nAuX XN(CF2)2n - (111c) : 10 - (111d) : - (Ille) : xg(CF2)2n (cF2)2nAx XA"(CF2)2n XA1(CF2)2n(CH2)pS S(CH2)p(CF2)2nAX S(C1-12)p(CF2)2nAUX 15 20 3042502 60 - (11If) : XAI(CF2)2n 5 - (11Ig) : - (111h) : (CF12)p(CF2)2nAuX XA(CF2)2n(CF12)1 '(CH2)p(CF2)2nA'X (CF2)2nAX 10 X-A'-CF2-CF2- 0-CF2-CF2-A-X CF2-CF2-A"-X dans lesquelles n est un entier valant de 1 à 6 et p est un entier valant 1 ou 2. 16. Copolymère selon l'une des revendications 1 à 5, qui est un copolymère étoilé de formule : A"X I )(A"' R4 -A'X AX 15 (IV) 20 3042502 61 dans laquelle chaque X représente un dit groupement fonctionnel terminal, A, A', A" et A"' représentent chacun une dite chaîne polymère, et Rf4 représente un groupement de liaison halogéné. 5 17. Copolymère selon la revendication 16, qui est un copolymère ayant l'une des formules suivantes : - (IVa) : XAI (C F2)2 n (C H2) p C H 3 I CH2-0-(CH2)3-Si - (CH2) p(CF2)2nAUX CH3 CH3 1--13 C 1 I Si --(CH2)3-0-CH2-C-CH2-0-(CH2)3-Si -(CH2) p(CF2)2nAIX CH3 I I H3C CH3 CH2-0-(CH2)3-Si--- (CH2) p(CF2)2nAX CH3 10 - (IVb) : I-12-0 -(C 1-12) 3-S -C 1-124C F 2)2n-AUX F 2)2n-C 1-12-S -(C I-12)3-0 -C 1-12- ---- C -(C 1-12)3'S -C 1-124C F 2)2n-AIX 01-12-0-(CH2)3-S-CH2-(CF2)2n-AX 15 - (IVC) : XAIII(CF2)2n(C1-12)pSCH2 0 01-120-LLCH2S(CH2)p(CF2)2nA"X 0 OCH2-C-CH2O-LLCH2S(CH2) p(C F2)2nAIX 0 01-120-U-CH2S(CF12)p(CF2)2nAX - (IVd) : CH20C2H4(CF2)2nAuX XA'"(CF 2)2nC2H40CH 2-C-CH20C2H4(CF2)2nAIX 20 01-12002H4(CF2)2nAX - (IVe) : 3042502 62 X-A"'-(CF2)2n-C1-12-C1-12 C1-12-C1-12-(CF2)2n-A"-X Si-CH2-CH2-(CF2)2n-A'-X C1-12-C1-12-(CF2)2n-A-X 18. Procédé de préparation d'un copolymère selon l'une des revendications 1 à 17, comprenant : 5 - une étape de fourniture d'un copolymère comprenant une ou plusieurs chaînes polymères comprenant des motifs de fluorure de vinylidène et de tétrafluoropropène, ainsi qu'une ou plusieurs terminaisons iodées ; et - une étape de fonctionnalisation d'une ou plusieurs desdites 10 terminaisons iodées. 19. Procédé selon la revendication 18, dans laquelle ladite étape de fourniture comprend une étape de copolymérisation radicalaire contrôlée d'un monomère fluorure de vinylidène et d'un 15 monomère tétrafluoropropène, en présence d'un amorceur et d'un composé iodé en tant qu'agent de transfert de chaîne. 20. Procédé selon la revendication 19, dans lequel l'agent de transfert de chaîne est choisi parmi les composés de formules : 20 - F-(CF2)2n-I, - rH rH (rF 2)2n-., - CH2=CH-CH2-(CF2)2n-I, - rH rH (rF .--..2--..2-,-. 2)2n-., - I-(CF2)2n-I, 25 - 1-B-(CF2)2n-F-1, B et B' représentant chacun une chaîne copolymère composée de motifs halogénés, de préférence une chaîne copolymère composée de deux motifs halogénés issus d'un ou plusieurs monomères de formule CY1Y2=CY3Y4, dans laquelle Yi, Y2, Y3 et Y4 sont choisis 30 parmi H, F, Cl, Br, CF3, C2F5 et C3F7, l'un d'entre eux au moins étant un atome de fluor, et de manière encore plus préférée une chaîne polymère composée de motifs choisis parmi les motifs de fluorure de vinylidène, de trifluoroéthylène, de tétrafluoroéthylène, de 2,3,3,3- 35 tétrafluoropropène, de fluorure de vinyle, de 2-chloro-1,1- 3042502 63 difluoroéthylène, de 2-bromo-1,1-difluoroéthylène, d'hexafluoropropène, de 3,3,3-trifluoropropène, de 3,3,3- trifluoro-2-chloropropène, de 1,3,3,3-tétrafluoropropène, de 3,3,3-trifluoro-1-chloropropène, de bromotrifluoroéthylène, 5 de 3,3,3-trifluoro-2-bromopropène, de 1 H- pentafluoropropène et de 2H-pentafluoropropène, - le composé de formule (Illa') : 1(CF2)2nC2H 0 OC2H4(CF2)2nI OC2H4(CF2)2nI - le composé de formule (IIIb') : 1-(CF2)2n-(CF-12)3-ON2 0-(CH )3-(CF2)20 N 0-(CH2)3-(CF2)2n-1 - le composé de formule (IIIc') : I(CF2)2n (CF2)2n1 (CF2)2n1 20 - le composé de formule (IIId') : 10 15 3042502 5 l(CF2)2n (CF2)21-11 64 l(CF2)2n - le composé de formule (Ille') : 1(CF2)2n(CH2) S S(C1-12)p(CF2)2n1 S(C1-12)p(CF2)2n1 - le composé de formule (111f) : 1(CF2)2n (CF2)2n1 - le composé de formule (IIIg') : (CH2)p(CF2)2n1 \/,Liri PN' , ', 1(CF2)2n^--2/p 2)p,ur 2)2ni 10 15 - le composé de formule (Illh') : 3042502 65 I-0F2-0F2- O-CF2-CF2-I O F2-CF2-1 - le composé de formule (IVa') : 5 1(0F2)2n(CI-12)p YI-13 0-12-0-(0-12)31I-(C1-12)p(CF2)2nI 0-13 0-13 yi-13 ?-(C1-12)3-0-0H2-0-01-12-0-(CH2)3-SI-(CH2)p(CF2)2n1 I 1 CH3 H30 CH3 CH2-0-(01-12)3-Si-(CH2)p(CF2)2n1 CH3 - le composé de formule (IVb') : CH2-0-(CH2)3-S-CH2-(CF2)2n-1 1-(CF2)2n-CH2-S-(CH2)3-0-CH2-C-CH2-0-(CH2)3-S-CH2-(CF2)2n-1 CH2-0-(CH2)3-S-CH2-(CF2)2n-1 - le composé de formule (IVc') : 1(0F2)2n(C1-12)pSCI-12 0 CH2OCH2S(CH2)p(CF2)2nI I 0 OCH2-C-CH2O-LLCH2S(CH2)p(CF2)2n1 0 CH2O-LLCH2S(CH2)p(CF2)2n1 - le composé de formule (IVd') : 10 15 3042502 66 CH20C21-14(CF2)2n1 l(CF2)2nC21-140C1-12-C-C1-120C21-14(CF2)2n I CH20C21-14(CF2)2n1 le composé de formule (IVe') : CH2-C1-12-(CF2)2I I-(CF2)2n-CH2-CH2 Si CH2-CH2-(CF2)2n-I CH2-CH2-(CF2)2n-I dans lesquelles n représente un entier valant de 1 à 6 et p représente un entier valant 2 ou 3.